(57)【要約】【課題】所望の形状への成形が容易で、蓄熱性能に優れ、変形しにくい架橋成形体、および蓄熱性能と断熱性能に優れ、変形しにくい架橋発泡体を与えることができるオレフィン重合体、該オレフィン重合体の架橋成形体、および該オレフィン重合体の架橋発泡体を提供すること。【解決手段】エチレンに基づく単量体単位を有する主鎖と、炭素原子数５以上の分岐鎖を有し、分岐数が炭素原子数１０００個当たり２０個以上、４０個以下の範囲であり、示差走査熱量計によって観測される融解ピーク温度が１０℃以上５０℃以下の範囲にあり、結晶化ピーク温度が０℃以上４０℃以下の範囲にあり、差走査熱量計によって観測される融解エンタルピーが５０Ｊ／ｇ以上であるオレフィン重合体。【選択図】なし【特許請求の範囲】
【請求項１】
エチレンに基づく単量体単位を有する主鎖と、炭素原子数が５以上の分岐鎖を有し、分岐数が炭素原子数１０００個当たり２０個以上、４０個以下の範囲であり、示差走査熱量計によって観測される融解ピーク温度が１０℃以上５０℃以下の範囲にあり、結晶化ピーク温度が０℃以上４０℃以下の範囲にあり、融解エンタルピーが５０Ｊ／ｇ以上であるオレフィン重合体。
【請求項２】
オレフィン系重合体の架橋成形体であって、示差走査熱量計によって観測される融解ピーク温度が１０℃以上５０℃以下の範囲にあり、結晶化ピーク温度が０℃以上４０℃以下の範囲にあり、融解エンタルピーが４０Ｊ／ｇ以上である架橋成形体。
【請求項３】
ゲル分率が６０％以上である請求項２に記載の架橋成形体。
【請求項４】
請求項２または３に記載の架橋成形体の製造方法であって、前記オレフィン重合体に、電離性放射線を照射して、前記オレフィン重合体を架橋させる架橋成形体の製造方法。
【請求項５】
請求項２または３に記載の架橋成形体の製造方法であって、有機過酸化物と前記オレフィン重合体を含む樹脂組成物を加熱し、前記オレフィン重合体を架橋させる架橋成形体の製造方法。
【請求項６】
オレフィン重合体の架橋発泡体であって、示差走査熱量計によって観測される融解ピーク温度が１０℃以上５０℃以下の範囲にあり、結晶化ピーク温度が０℃以上４０℃以下の範囲にあり、融解エンタルピーが４０Ｊ／ｇ以上である架橋発泡体。
【請求項７】
ゲル分率が６０％以上である請求項６に記載の架橋発泡体。
【請求項８】
請求項６または７に記載の架橋発泡体の製造方法であって、発泡剤と前記オレフィン重合体を含む樹脂組成物に、電離性放射線を照射して架橋成形体を製造し、該架橋成形体を加熱して発泡させる架橋発泡体の製造方法。
【請求項９】
請求項６または７に記載の架橋発泡体の製造方法であって、前記オレフィン重合体、発泡剤、および有機過酸化物を含む樹脂組成物を、キャビティを形成する金型に充填して金型を閉じ、該樹脂組成物を加熱しながら加圧した後、金型を開けて、該樹脂組成物を架橋発泡させる架橋発泡体の製造方法。
【請求項１０】
前記樹脂組成物を加熱しながら加圧し、金型を４０℃以上１００℃以下に冷却した後、金型を開けて、該樹脂組成物を架橋発泡させる請求項９に記載の架橋発泡体の製造方法。
【発明の詳細な説明】
【技術分野】
【０００１】
本発明は、オレフィン重合体、その架橋成形体および架橋発泡体、その架橋成形体の製造方法および架橋発泡体の製造方法に関するものである。
【背景技術】
【０００２】
従来から、住宅の壁に、蓄熱性能を有する材料を含むボードを用いることが知られており、蓄熱材として、炭素数１０以上のα−オレフィンの重合体が用いられることも知られている。
【０００３】
例えば、特許文献１には、炭素数１０以上の高級αオレフィンから得られる結晶性高級αオレフィン重合体が蓄熱材に用いられることが、記載されている。
【０００４】
特許文献２には、炭素数６以上のα−オレフィンと、他のα−オレフィンとを重合して得られたα−オレフィン重合体と、架橋剤との反応により得られる架橋オレフィン重合体が蓄熱材に用いられることが、記載されている。
【０００５】
特許文献３には、重合体を構成するα−オレフィンの平均炭素数が６．０以上１４以下であるα−オレフィン重合体の有機過酸化物存在下で分解させたものが、潤滑油、インク等に用いられることが記載されている。
【先行技術文献】
【特許文献】
【０００６】
【特許文献１】国際公開２００３−０７０７９０号公報
【特許文献２】特開２００６−１３１７８４号公報
【特許文献３】国際公開２０１２−０７０２４０号公報
【発明の概要】
【発明が解決しようとする課題】
【０００７】
しかし、上記文献に記載の重合体を蓄熱材として使用する場合、その蓄熱性能、断熱性能、さらにその重合体からなる成形体の変形については、未だ満足のいくものでは無かった。かかる状況の下、本発明が解決しようとする課題は、所望の形状への成形が容易で、蓄熱性能に優れ、変形しにくい架橋成形体、および蓄熱性能と断熱性能に優れ、変形しにくい架橋発泡体を与えることができるオレフィン重合体、該オレフィン重合体の架橋成形体、および該オレフィン重合体の架橋発泡体を提供することにある。
【課題を解決するための手段】
【０００８】
本発明の一はエチレンに基づく単量体単位を有する主鎖と、炭素原子数が５以上の分岐鎖を有し、分岐数が炭素原子数１０００個当たり２０個以上、４０個以下の範囲であり、示差走査熱量計によって観測される融解ピーク温度が１０℃以上５０℃以下の範囲にあり、結晶化ピーク温度が０℃以上４０℃以下の範囲にあり、融解エンタルピーが５０Ｊ／ｇ以上であるオレフィン重合体に係るものである。
また本発明の一は、オレフィン重合体の架橋成形体であって、示差走査熱量計によって観測される融解ピーク温度が１０℃以上５０℃以下の範囲にあり、結晶化ピーク温度が０℃以上４０℃以下の範囲にあり、融解エンタルピーが４０Ｊ／ｇ以上である架橋成形体に係るものである。
また本発明の一は、オレフィン重合体の架橋発泡体であって、示差走査熱量計によって観測される融解ピーク温度が１０℃以上５０℃以下の範囲にあり、結晶化ピーク温度が０℃以上４０℃以下の範囲にあり、融解エンタルピーが４０Ｊ／ｇ以上である架橋発泡体に係るものである。
また、本発明の一は前記架橋成形体の製造方法、および前記架橋発泡体の製造方法に係るものである。
【発明の効果】
【０００９】
本発明により、所望の形状への成形が容易で、蓄熱性能に優れ、変形しにくい架橋成形体、および蓄熱性能と断熱性能に優れ、変形しにくい架橋発泡体を与えることができるオレフィン重合体、該オレフィン重合体の架橋成形体、および該オレフィン重合体の架橋発泡体を提供することにある。
【図面の簡単な説明】
【００１０】
【図１】本発明に係る架橋発泡体を加熱した際の、発泡体の中心温度の温度変化を示した図。
【図２】エチレン−１−オクテン共重合体を用いた架橋発泡体を加熱した際の、発泡体の中心温度の温度変化を示した図。
【図３】高圧法低密度ポリエチレンを用いた架橋発泡体、およびポリスチレン発泡体を加熱した際の、発泡体の中心温度の温度変化を示した図。
【発明を実施するための形態】
【００１１】
本発明のオレフィン重合体の架橋成形体は、以下に示す特徴を有するオレフィン重合体を架橋させることによって得ることができる。
【００１２】
＜オレフィン重合体＞
オレフィン重合体は、エチレンに基づく単量体単位を主鎖に有する重合体である。エチレンに基づく単量体単位を有することにより、電子線や、有機過酸化物による架橋が効率的に進行し、架橋性を高めることができる。
【００１３】
エチレンに基づく単量体単位の含有量は、好ましくは５０モル％以上である。但し、オレフィン重合体を構成する単量体単位の総量を１００モル％とする。より好ましくは６５モル％以上であり、更に好ましくは８０モル％以上である。また、エチレンに基づく単量体単位の含有量は、蓄熱性能を高める観点から、より好ましくは９５モル％以下であり、更に好ましくは９０モル％以下である。
【００１４】
本発明に係るオレフィン重合体は、炭素原子数５以上の分岐鎖を有し、その分岐数が炭素原子数１０００個当たり２０個以上、４０個以下である。蓄熱性能を高めるという観点から、炭素原子数５以上の分岐数は炭素原子数１０００個当たり好ましくは２３個以上、より好ましくは２５個以上である。ゲル分率を高めるという観点から、炭素原子数５以上の分岐数は炭素原子数１０００個当たり、好ましくは３７個以下、より好ましくは３５個以下である。
【００１５】
炭素原子数５以上の分岐鎖の分岐数は、カーボン核磁気共鳴（13Ｃ−ＮＭＲ）法によって測定された13Ｃ−ＮＭＲスペクトルから、５〜５０ｐｐｍに観測されるすべてのピークの面積の総和を１０００として、炭素原子数５以上の分岐が結合したメチン炭素に由来するピークの面積を求めることにより得られる。炭素原子数５以上の分岐が結合したメチン炭素に由来するピークは３８．２ｐｐｍ付近（参考：Ｍａｃｒｏｍｏｌｅｃｕｌｅｓ，Ａｍｅｒｉｃａｎ  Ｃｈｅｍｉｃａｌ  Ｓｏｃｉｅｔｙ，１９９９年，第３２巻，第３８１７頁−第３８１９頁）に観測される。この炭素原子数５以上の分岐が結合したメチン炭素に由来するピークの位置は、測定装置および測定条件によりずれることがあるため、通常、測定装置および測定条件毎に、標品の測定を行って決定する。また、スペクトル解析には、窓関数として、負の指数関数を用いることが好ましい。
【００１６】
オレフィン重合体は、示差走査熱量計（以下、ＤＳＣと称する）によって観測される融解ピーク温度が１０℃以上５０℃以下の範囲であり、結晶化ピーク温度が０℃以上４０℃以下の範囲であり、融解エンタルピーが５０Ｊ／ｇ以上である。
【００１７】
融解ピーク温度は、人が寒いと感じる環境下で、必要以上に吸熱することを抑えるという点から、好ましくは、１５℃以上であり、より好ましくは２０℃以上であり、更に好ましくは２５℃以上である。融解ピーク温度は、人が暑いと感じる環境下で充分に吸熱するという点から好ましくは、４０℃以下であり、より好ましくは３５℃以下であり、更に好ましくは３２℃以下である。
【００１８】
結晶化ピーク温度は、人が寒いと感じる環境下で充分に発熱するという点から、好ましくは、１０℃以上であり、より好ましくは１５℃以上であり、更に好ましくは１８℃以上である。結晶化ピーク温度は、人が暑いと感じる環境下で、必要以上に発熱することを抑えるという点から、好ましくは、３７℃以下であり、より好ましくは３５℃以下である。
【００１９】
融解エンタルピーは、蓄熱性能を高める観点から、好ましくは６０Ｊ／ｇ以上であり、より好ましくは７０Ｊ／ｇ以上であり、更に好ましくは８０Ｊ／ｇである。通常、オレフィン重合体の融解エンタルピーは２００Ｊ／ｇ以下である。
【００２０】
なお、ＤＳＣによって観測される融解ピーク温度、結晶化ピーク温度、および融解エンタルピーは、以下の方法により求めた値である。
示差走査熱量計（例えば、パーキンエルマー社製の示差走査型熱量計ＤＳＣ−７型）により、窒素雰囲気下で、約１０ｍｇの試料を封入したアルミニウムパンを、(１)１５０℃で５分間保持し、(２)５℃／分で１５０℃から０℃まで降温し、(３)０℃で５分間保持し、(４)５℃／分で０℃から１５０℃程度まで昇温したときの、（２）の測定で得られた示差走査熱量測定曲線を結晶化曲線とし、(４)の測定で得られた示差走査熱量測定曲線が融解曲線とする。結晶化ピーク温度は、結晶化曲線からブランクラインを引いた曲線において、最も発熱量が多い温度である。融解ピーク温度は、融解曲線からブランクラインを引いた曲線において、最も吸熱量が多い温度である。
融解エンタルピーは、融解曲線からブランクラインを引いた曲線の積分値を熱量に換算し、測定に供した試料の重量で割ることによって求める。融解曲線および結晶化曲線がブロードで、ブランクラインが十分に安定していない場合は、測定する温度範囲を、上記測定の温度範囲である０℃から１５０℃よりも広くすることができる。
【００２１】
オレフィン重合体は、極限粘度［η］が１．０以上５．０以下の範囲であることが好ましい。オレフィン重合体の極限粘度［η］としては、ゲル分率を向上させる点から、より好ましくは、１．５以上である。オレフィン重合体の極限粘度［η］としては、成形性の低下を抑える点からより好ましくは、４．０以下であり、更に好ましくは３．０以下である。
【００２２】
なお，［η］は，式（Ｉ）を用いて算出することができる。式（Ｉ）中の相対粘度（ηｒｅｌ）は、ウベローデ型粘度計を用いて測定した、熱劣化防止剤としてブチルヒドロキシトルエン（ＢＨＴ）を５重量％含むテトラリン１００ｍｌに、オレフィン重合体１００ｍｇを１３５℃で溶解したサンプル溶液と、ＢＨＴを０．５重量％含むテトラリン１００ｍｌのみからなるブランク溶液との降下時間から求められる。
［η］＝２３．３×ｌｏｇ（ηｒｅｌ）  （Ｉ）
【００２３】
オレフィン重合体は、重量平均分子量Ｍｗが、１００，０００以上１，０００，０００以下であることが好ましい。重量平均分子量Ｍｗとして、ゲル分率を向上させる点や機械強度の低下を抑える点から、より好ましくは、１５０，０００以上であり、更に好ましくは、２００，０００以上である。重量平均分子量Ｍｗとして、成形性の低下を抑える点から、より好ましくは、８００，０００以下であり、さらに好ましくは６００，０００以下である。
【００２４】
オレフィン重合体は、エチレンに基づく単量体単位と炭素原子数１０以上のα−オレフィンに基づく単量体単位とを有する重合体である。炭素原子数１０以上のα−オレフィンに基づく単量体単位として、人が寒いと感じる環境下で、必要以上に吸熱することを抑えるという点から、好ましくは、炭素原子数１４以上のα−オレフィンに基づくものであり、より好ましくは、炭素原子数１８以上のα−オレフィンに基づくものである。炭素原子数１０以上のα−オレフィンに基づく単量体単位として、人が暑いと感じる環境下で充分に吸熱するという点から、好ましくは炭素原子数３０以下のα−オレフィンに基づくものであり、より好ましくは、炭素原子数２６以下のα−オレフィンに基づくものである。
【００２５】
炭素原子数１０以上のα−オレフィンとしては、１−デセン、１−ドデセン、１−テトラデセン、１−ヘキサデセン、１−オクタデセン、１−エイコセン、１−ドコセン、１−ヘキサコセン、１−オクタコセン、１−トリアコンテン、１−ドトリアコンテン、１−テトラトリアコンテン、１−ヘキサトリアコンテン、１−オクタトリアコンテン及び１−テトラコンテンなどが挙げられる。本発明においては、これらのα−オレフィンはそれぞれ単独で用いてもよく、二種以上を組み合わせて用いてもよい。
【００２６】
オレフィン重合体が、α−オレフィンに基づく単量体単位が連続する構造を有すると、その構造部位でオレフィン重合体が分解する。α−オレフィンに基づく単量体単位が連続する構造の形成を抑え、さらにオレフィン重合体の分解を抑えるために、オレフィン重合体は、α−オレフィンに基づく単量体単位よりも、エチレンに基づく単量体単位を多く含有する方が好ましい。
【００２７】
また、オレフィン重合体は、本発明の効果を損なわない範囲において、エチレン及び炭素原子数１０以上のα−オレフィン以外の単量体を併用して用いてもよい。該他の単量体としては、例えば、ジオレフィン、環状オレフィン、アルケニル芳香族炭化水素、α，β−不飽和カルボン酸、α，β−不飽和カルボン酸の金属塩、α，β−不飽和カルボン酸アルキルエステル、不飽和ジカルボン酸、ビニルエステル、不飽和カルボン酸グリシジルエステル等があげられる。
【００２８】
ジオレフィンとしては、例えば、１，５−ヘキサジエン、１，４−ヘキサジエン、１，４−ペンタジエン、１，７−オクタジエン、１，８−ノナジエン、１，９−デカジエン、４−メチル−１，４−ヘキサジエン、５−メチル−１，４−ヘキサジエン、７−メチル−１，６−オクタジエン、５−エチリデン−２−ノルボルネン、ジシクロペンタジエン、５−ビニル−２−ノルボルネン、５−メチル−２−ノルボルネン、ノルボルナジエン、５−メチレン−２−ノルボルネン、１，５−シクロオクタジエン、５，８−エンドメチレンヘキサヒドロナフタレン、１，３−ブタジエン、イソプレン、１，３−ヘキサジエン、１，３−オクタジエン、１，３−シクロオクタジエン、１，３−シクロヘキサジエン等があげられる。
【００２９】
環状オレフィンとしては、例えば、ノルボルネン、５−メチルノルボルネン、５−エチルノルボルネン、５−ブチルノルボルネン、５−フェニルノルボルネン、５−ベンジルノルボルネン、テトラシクロドデセン、トリシクロデセン、トリシクロウンデセン、ペンタシクロペンタデセン、ペンタシクロヘキサデセン、８−メチルテトラシクロドデセン、８−エチルテトラシクロドデセン、５−アセチルノルボルネン、５−アセチルオキシノルボルネン、５−メトキシカルボニルノルボルネン、５−エトキシカルボニルノルボルネン、５−メチル−５−メトキシカルボニルノルボルネン、５−シアノノルボルネン、８−メトキシカルボニルテトラシクロドデセン、８−メチル−８−テトラシクロドデセン、８−シアノテトラシクロドデセン等があげられる。
【００３０】
アルケニル芳香族炭化水素としては、例えば、スチレン、２−フェニルプロピレン、２−フェニルブテン、３−フェニルプロピレン等のアルケニルベンゼン、ｐ−メチルスチレン、ｍ−メチルスチレン、ｏ−メチルスチレン、ｐ−エチルスチレン、ｍ−エチルスチレン、ｏ−エチルスチレン、２，４−ジメチルスチレン、２，５−ジメチルスチレン、３，４−ジメチルスチレン、３，５−ジメチルスチレン、３−メチル−５−エチルスチレン、ｐ−第３級ブチルスチレン、ｐ−第２級ブチルスチレン等のアルキルスチレン、ジビニルベンゼン等のビスアルケニルベンゼン、１−ビニルナフタレン等のアルケニルナフタレン等があげられる。
【００３１】
α，β−不飽和カルボン酸としては、例えば、アクリル酸、メタクリル酸、フマル酸、無水マレイン酸、イタコン酸、無水イタコン酸、ビシクロ（２，２，１）−５−ヘプテン−２，３−ジカルボン酸等があげられる。
【００３２】
α，β−不飽和カルボン酸の金属塩としては、例えば、前記α，β−不飽和カルボン酸のナトリウム塩、カリウム塩、リチウム塩、亜鉛塩、マグネシウム塩、カルシウム塩等があげられる。
【００３３】
α，β−不飽和カルボン酸アルキルエステルとしては、例えば、アクリル酸メチル、アクリル酸エチル、アクリル酸ｎ−プロピル、アクリル酸イソプロピル、アクリル酸ｔｅｒｔ−ブチル、アクリル酸２−エチルヘキシル、メタクリル酸メチル、メタクリル酸エチル、メタクリル酸ｎ−プロピル、メタクリル酸イソプロピル、メタクリル酸ｎ−ブチル、メタクリル酸イソブチル等があげられる。
【００３４】
不飽和ジカルボン酸としては、例えば、マレイン酸、イタコン酸等があげられ、ビニルエステルとしては、例えば、酢酸ビニル、プロピオン酸ビニル、カプロン酸ビニル、カプリン酸ビニル、ラウリン酸ビニル、ステアリン酸ビニル、トリフルオロ酢酸ビニル等があげられる。
【００３５】
不飽和カルボン酸グリシジルエステルとしては、例えば、アクリル酸グリシジル、メタクリル酸グリシジル、イタコン酸モノグリシジルエステル等があげられる。
【００３６】
＜オレフィン重合体の製造方法＞
本発明のオレフィン重合体は、例えば、式（１)で表される遷移金属化合物（Ａ）と助触媒成分（Ｂ）を接触させて得られる重合用触媒を用いて製造することができる。
2015091903.tif 000002
（式中、Ｍは周期表第４〜１１族の遷移金属原子である。Ｃｐは、シクロペンタジエン型アニオン骨格を有する基であり、Ｚは、シクロペンタジエン型アニオン骨格を有する基またはヘテロ原子を含有する基である。Ｑは、シクロペンタジエニル基とＺを連結する架橋基である。Ｚが、シクロペンタジエン型アニオン骨格を有する基である場合、ＣｐおよびＺは同一でも異なっていてもよい。
Ｘは、それぞれ独立して、
水素原子、
ハロゲン原子、
炭素原子数１〜２０のアルキル基、
環を構成する炭素原子数が３〜１０のシクロアルキル基、
炭素原子数２〜２０のアルケニル基、
炭素原子数７〜３０のアラルキル基、
炭素原子数６〜３０のアリール基、
炭素原子数１〜２０のアルコキシ基、
炭素原子数７〜３０のアラルキルオキシ基、
炭素原子数６〜３０のアリールオキシ基、
置換シリル基、
置換アミノ基、
置換チオラート基、または
炭素原子数１〜２０のカルボキシラート基を表す。
aは1≦a≦３を満足する数である。）
【００３７】
Ｍは周期表第４〜１１族の遷移金属原子であり、好ましくは、周期表第４族の遷移金属原子であり、具体的にはチタニウム原子、ジルコニウム原子、ハフニウム原子であり、特に好ましくはチタニウム原子およびジルコニウム原子である。
【００３８】
ＣｐまたはＺにおけるシクロペンタジエン型アニオン骨格を有する基としては、例えば、置換または無置換のシクロペンタジエニル基、置換または無置換のインデニル基、置換または無置換のフルオレニル基を挙げることができる。具体的には、シクロペンタジエニル基、メチルシクロペンタジエニル基、エチルシクロペンタジエニル基、ｎ−ブチルシクロペンタジエニル基、ｔｅｒｔ−ブチルシクロペンタジエニル基、ジメチルシクロペンタジエニル基、エチル(メチル)シクロペンタジエニル基、ｔｅｒｔ−ブチル(メチル)シクロペンタジエニル基、イソプロピル(メチル)シクロペンタジエニル基、メチル(ｎ−ブチル)シクロペンタジエニル基、トリメチルシクロペンタジエニル基、テトラメチルシクロペンタジエニル基、インデニル基、４，５，６，７−テトラヒドロインデニル基、２−メチルインデニル基、３−メチルインデニル基、４−メチルインデニル基、５−メチルインデニル基、６−メチルインデニル基、７−メチルインデニル基、２−ｔｅｒｔ−ブチルインデニル基、３−ｔｅｒｔ−ブチルインデニル基、４−ｔｅｒｔ−ブチルインデニル基、５−ｔｅｒｔ−ブチルインデニル基、６−ｔｅｒｔ−ブチルインデニル基、７−ｔｅｒｔ−ブチルインデニル基、２，３−ジメチルインデニル基、４，７−ジメチルインデニル基、２，４，７−トリメチルインデニル基、２−メチル−４−イソプロピルインデニル基、４，５−ベンズインデニル基、２−メチル−４，５−ベンズインデニル基、４−フェニルインデニル基、２−メチル−５−フェニルインデニル基、２−メチル−４−フェニルインデニル基、２−メチル−４−ナフチルインデニル基、フルオレニル基、２，７−ジメチルフルオレニル基および２，７−ジ−ｔｅｒｔ−ブチルフルオレニル基を例示することができる。
【００３９】
ＣｐまたはＺにおけるシクロペンタジエン型アニオン骨格を有する基がＭに配位する原子数ηは、シクロペンタジエン型アニオン骨格を有する基がとり得るいずれの値でもよいが、好ましくは５、３または１であり、より好ましくは５または３である。
【００４０】
Ｚはヘテロ原子を含有する基であってもよく、例えば、−Ｏ−、−Ｓ−、−ＮＲi−、−ＰＲi−、下記式（ｉ）〜（iv）のいずれかで表される基を表す。また、Ｚに含まれる原子のうち、Ｍと結合を形成する原子は、酸素原子、硫黄原子、窒素原子、リン原子である。
【００４１】
2015091903.tif 000003
【００４２】
前記Ｒi、Ｒjはそれぞれ独立して
水素原子、
ハロゲン原子、
炭素原子数１〜２０のアルキル基、
環を構成する炭素原子数が３〜１０のシクロアルキル基、
炭素原子数２〜２０のアルケニル基、
炭素原子数２〜２０のアルキニル基、
炭素原子数７〜３０のアラルキル基、
炭素原子数６〜３０のアリール基、
炭素原子数１〜２０のアルコキシ基、
炭素原子数７〜３０のアラルキルオキシ基、
炭素原子数６〜３０のアリールオキシ基、
置換シリル基、または
環を構成する炭素原子数が３〜２０のヘテロ環式化合物残基を表す。Ｒi、Ｒjにおける上記アルキル基、上記シクロアルキル基、上記アルケニル基、上記アルキニル基、上記アラルキル基、上記アリール基、上記アルコキシ基、上記アラルキルオキシ基、上記アリールオキシ基および上記へテロ環式化合物残基はそれぞれ置換基を有していてもよい。
【００４３】
Ｒiとして好ましくは、水素原子、ハロゲン原子、炭素原子数１〜２０のアルキル基、炭素原子数７〜３０のアラルキル基、炭素原子数６〜３０のアリール基または置換シリル基である。
【００４４】
Ｒjとして好ましくは、水素原子、ハロゲン原子、炭素原子数１〜２０のアルキル基、炭素原子数７〜３０のアラルキル基、炭素原子数６〜３０のアリール基、炭素原子数１〜２０のアルコキシ基、炭素原子数７〜３０のアラルキルオキシ基、炭素原子数６〜３０のアリールオキシ基または置換シリル基である。また、隣接する２つのＲj同士は互いに連結して環を形成していてもよい。
【００４５】
Ｚにおけるヘテロ原子を含有する基として、好ましくは、−ＮＲi−および前記式（ｉ）で表される基である。
【００４６】
Ｑは、ＣｐとＺを架橋する基であり、例えば、メチレン基、エチレン基およびプロピレン基等のアルキレン基；ジメチルメチレン基（イソプロピリデン基）およびジフェニルメチレン基等の置換アルキレン基；シリレン基、ジメチルシリレン基、ジエチルシリレン基、ジフェニルシリレン基、テトラメチルジシリレン基、およびジメトキシシリレン基等の置換シリレン基；窒素原子、酸素原子、硫黄原子、およびリン原子等のヘテロ原子を例示することができる。好ましくは、メチレン基、エチレン基、ジメチルメチレン基（イソプロピリデン基）、ジフェニルメチレン基、ジメチルシリレン基、ジエチルシリレン基、ジフェニルシリレン基またはジメトキシシリレン基である。
【００４７】
Ｘのハロゲン原子としては、例えば、フッ素原子、塩素原子、臭素原子、およびヨウ素原子を挙げることができる。
【００４８】
Ｘにおける炭素原子数１〜２０のアルキル基としては、例えば、メチル基、エチル基、ｎ−プロピル基、イソプロピル基、ｎ−ブチル基、ｓｅｃ−ブチル基、ｔｅｒｔ−ブチル基、イソブチル基、ｎ−ペンチル基、ネオペンチル基、アミル基、ｎ−ヘキシル基、ｎ−オクチル基、ｎ−デシル基、ｎ−ドデシル基、ｎ−ペンタデシル基、およびｎ−エイコシル基を挙げることができ、なかでも、より好ましくはメチル基、エチル基、イソプロピル基、ｔｅｒｔ−ブチル基、イソブチル基またはアミル基である。これらのアルキル基はいずれも、フッ素原子、塩素原子、臭素原子、およびヨウ素原子等のハロゲン原子を置換基として有していてもよい。ハロゲン原子を置換基として有しているアルキル基としては、例えば、フルオロメチル基、トリフルオロメチル基、クロロメチル基、トリクロロメチル基、フルオロエチル基、ペンタフルオロエチル基、パーフルオロプロピル基、パーフルオロブチル基、パーフルオロヘキシル基、パーフルオロオクチル基、パークロロプロピル基、パークロロブチル基、およびパーブロモプロピル基を挙げることができる。またこれらのアルキル基は、メトキシ基およびエトキシ基等のアルコキシ基、フェノキシ基等のアリールオキシ基またはベンジルオキシ基等のアラルキルオキシ基等を置換基として有していてもよい。
【００４９】
Ｘにおける炭素原子数７〜３０のアラルキル基としては、例えば、ベンジル基、（２−メチルフェニル）メチル基、（３−メチルフェニル）メチル基、（４−メチルフェニル）メチル基、（２，３−ジメチルフェニル）メチル基、（２，４−ジメチルフェニル）メチル基、（２，５−ジメチルフェニル）メチル基、（２，６−ジメチルフェニル）メチル基、（３，４−ジメチルフェニル）メチル基、（３，５−ジメチルフェニル）メチル基、（２，３，４−トリメチルフェニル）メチル基、（２，３，５−トリメチルフェニル）メチル基、（２，３，６−トリメチルフェニル）メチル基、（３，４，５−トリメチルフェニル）メチル基、（２，４，６−トリメチルフェニル）メチル基、（２，３，４，５−テトラメチルフェニル）メチル基、（２，３，４，６−テトラメチルフェニル）メチル基、（２，３，５，６−テトラメチルフェニル）メチル基、（ペンタメチルフェニル）メチル基、（エチルフェニル）メチル基、（ｎ−プロピルフェニル）メチル基、（イソプロピルフェニル）メチル基、（ｎ−ブチルフェニル）メチル基、（ｓｅｃ−ブチルフェニル）メチル基、（ｔｅｒｔ−ブチルフェニル）メチル基、（ｎ−ペンチルフェニル）メチル基、（ネオペンチルフェニル）メチル基、（ｎ−ヘキシルフェニル）メチル基、（ｎ−オクチルフェニル）メチル基、（ｎ−デシルフェニル）メチル基、（ｎ−ドデシルフェニル）メチル基、ナフチルメチル基、およびアントラセニルメチル基を挙げることができ、より好ましくはベンジル基である。これらのアラルキル基は、フッ素原子、塩素原子、臭素原子、およびヨウ素原子等のハロゲン原子、メトキシ基およびエトキシ基等のアルコキシ基、フェノキシ基等のアリールオキシ基またはベンジルオキシ基等のアラルキルオキシ基等を置換基として有していてもよい。
【００５０】
Ｘにおける炭素原子数６〜３０のアリール基としては、例えば、フェニル基、２−トリル基、３−トリル基、４−トリル基、２，３−キシリル基、２，４−キシリル基、２，５−キシリル基、２，６−キシリル基、３，４−キシリル基、３，５−キシリル基、２，３，４−トリメチルフェニル基、２，３，５−トリメチルフェニル基、２，３，６−トリメチルフェニル基、２，４，６−トリメチルフェニル基、３，４，５−トリメチルフェニル基、２，３，４，５−テトラメチルフェニル基、２，３，４，６−テトラメチルフェニル基、２，３，５，６−テトラメチルフェニル基、ペンタメチルフェニル基、エチルフェニル基、ｎ−プロピルフェニル基、イソプロピルフェニル基、ｎ−ブチルフェニル基、ｓｅｃ−ブチルフェニル基、ｔｅｒｔ−ブチルフェニル基、ｎ−ペンチルフェニル基、ネオペンチルフェニル基、ｎ−ヘキシルフェニル基、ｎ−オクチルフェニル基、ｎ−デシルフェニル基、ｎ−ドデシルフェニル基、ｎ−テトラデシルフェニル基、ナフチル基、およびアントラセニル基を挙げることができ、より好ましくはフェニル基である。これらのアリール基は、フッ素原子、塩素原子、臭素原子、ヨウ素原子等のハロゲン原子、メトキシ基およびエトキシ基等のアルコキシ基、フェノキシ基等のアリールオキシ基またはベンジルオキシ基等のアラルキルオキシ基等を置換基として有していてもよい。
【００５１】
Ｘにおける炭素原子数２〜２０のアルケニル基としては、例えば、アリル基、メタリル基、クロチル基、１，３−ジフェニル−２−プロペニル基を挙げることができ、なかでも、より好ましくはアリル基またはメタリル基である。
【００５２】
Ｘにおける炭素原子数１〜２０のアルコキシ基としては、例えば、メトキシ基、エトキシ基、ｎ−プロポキシ基、イソプロポキシ基、ｎ−ブトキシ基、ｓｅｃ−ブトキシ基、ｔｅｒｔ−ブトキシ基、ｎ−ペントキシ基、ネオペントキシ基、ｎ−ヘキソキシ基、ｎ−オクトキシ基、ｎ−ドデソキシ基、ｎ−ペンタデソキシ基、およびｎ−イコソキシ基を挙げることができ、なかでも、好ましくはメトキシ基、エトキシ基、イソプロポキシ基、またはｔｅｒｔ−ブトキシ基である。これらのアルコキシ基は、フッ素原子、塩素原子、臭素原子およびヨウ素原子等のハロゲン原子、メトキシ基およびエトキシ基等のアルコキシ基、フェノキシ基等のアリールオキシ基またはベンジルオキシ基等のアラルキルオキシ基等を置換基として有していてもよい。
【００５３】
Ｘにおける炭素原子数７〜３０のアラルキルオキシ基としては、例えば、ベンジルオキシ基、（２−メチルフェニル）メトキシ基、（３−メチルフェニル）メトキシ基、（４−メチルフェニル）メトキシ基、（２，３−ジメチルフェニル）メトキシ基、（２，４−ジメチルフェニル）メトキシ基、（２，５−ジメチルフェニル）メトキシ基、（２，６−ジメチルフェニル）メトキシ基、（３，４−ジメチルフェニル）メトキシ基、（３，５−ジメチルフェニル）メトキシ基、（２，３，４−トリメチルフェニル）メトキシ基、（２，３，５−トリメチルフェニル）メトキシ基、（２，３，６−トリメチルフェニル）メトキシ基、（２，４，５−トリメチルフェニル）メトキシ基、（２，４，６−トリメチルフェニル）メトキシ基、（３，４，５−トリメチルフェニル）メトキシ基、（２，３，４，５−テトラメチルフェニル）メトキシ基、（２，３，４，６−テトラメチルフェニル）メトキシ基、（２，３，５，６−テトラメチルフェニル）メトキシ基、（ペンタメチルフェニル）メトキシ基、（エチルフェニル）メトキシ基、（ｎ−プロピルフェニル）メトキシ基、（イソプロピルフェニル）メトキシ基、（ｎ−ブチルフェニル）メトキシ基、（ｓｅｃ−ブチルフェニル）メトキシ基、（ｔｅｒｔ−ブチルフェニル）メトキシ基、（ｎ−ヘキシルフェニル）メトキシ基、（ｎ−オクチルフェニル）メトキシ基、（ｎ−デシルフェニル）メトキシ基、ナフチルメトキシ基、およびアントラセニルメトキシ基を挙げることができ、なかでも、より好ましくはベンジルオキシ基である。これらのアラルキルオキシ基は、フッ素原子、塩素原子、臭素原子およびヨウ素原子等のハロゲン原子、メトキシ基およびエトキシ基等のアルコキシ基、フェノキシ基等のアリールオキシ基またはベンジルオキシ基等のアラルキルオキシ基等を置換基として有していてもよい。
【００５４】
Ｘにおける炭素原子数６〜３０のアリールオキシ基としては、例えば、フェノキシ基、２−メチルフェノキシ基、３−メチルフェノキシ基、４−メチルフェノキシ基、２，３−ジメチルフェノキシ基、２，４−ジメチルフェノキシ基、２，５−ジメチルフェノキシ基、２，６−ジメチルフェノキシ基、３，４−ジメチルフェノキシ基、３，５−ジメチルフェノキシ基、２−ｔｅｒｔ−ブチル−３−メチルフェノキシ基、２−ｔｅｒｔ−ブチル−４−メチルフェノキシ基、２−ｔｅｒｔ−ブチル−５−メチルフェノキシ基、２−ｔｅｒｔ−ブチル−６−メチルフェノキシ基、２，３，４−トリメチルフェノキシ基、２，３，５−トリメチルフェノキシ基、２，３，６−トリメチルフェノキシ基、２，４，５−トリメチルフェノキシ基、２，４，６−トリメチルフェノキシ基、２−ｔｅｒｔ−ブチル−３，４−ジメチルフェノキシ基、２−ｔｅｒｔ−ブチル−３，５−ジメチルフェノキシ基、２−ｔｅｒｔ−ブチル−３，６−ジメチルフェノキシ基、２，６−ジ−ｔｅｒｔ−ブチル−３−メチルフェノキシ基、２−ｔｅｒｔ−ブチル−４，５−ジメチルフェノキシ基、２，６−ジ−ｔｅｒｔ−ブチル−４−メチルフェノキシ基、３，４，５−トリメチルフェノキシ基、２，３，４，５−テトラメチルフェノキシ基、２−ｔｅｒｔ−ブチル−３，４，５−トリメチルフェノキシ基、２，３，４，６−テトラメチルフェノキシ基、２−ｔｅｒｔ−ブチル−３，４，６−トリメチルフェノキシ基、２，６−ジ−ｔｅｒｔ−ブチル−３，４−ジメチルフェノキシ基、２，３，５，６−テトラメチルフェノキシ基、２−ｔｅｒｔ−ブチル−３，５，６−トリメチルフェノキシ基、２，６−ジ−ｔｅｒｔ−ブチル−３，５−ジメチルフェノキシ基、ペンタメチルフェノキシ基、エチルフェノキシ基、ｎ−プロピルフェノキシ基、イソプロピルフェノキシ基、ｎ−ブチルフェノキシ基、ｓｅｃ−ブチルフェノキシ基、ｔｅｒｔ−ブチルフェノキシ基、ｎ−ヘキシルフェノキシ基、ｎ−オクチルフェノキシ基、ｎ−デシルフェノキシ基、ｎ−テトラデシルフェノキシ基、ナフトキシ基、およびアントラセノキシ基を挙げることができる。これらのアリールオキシ基は、フッ素原子、塩素原子、臭素原子およびヨウ素原子等のハロゲン原子、メトキシ基およびエトキシ基等のアルコキシ基、フェノキシ基等のアリールオキシ基またはベンジルオキシ基等のアラルキルオキシ基等を置換基として有していてもよい。
【００５５】
Ｘにおける置換シリル基としては、例えば、トリメチルシリル基、トリエチルシリル基、トリ−ｎ−プロピルシリル基、トリイソプロピルシリル基、トリ−ｎ−ブチルシリル基、トリイソブチルシリル基、ｔｅｒｔ−ブチルジメチルシリル基、メチルジフェニルシリル基、ジメチル（フェニル）シリル基、ｔｅｒｔ−ブチルジフェニルシリル基、トリフェニルシリル基、メチルビス（トリメチルシリル）シリル基、ジメチル（トリメチルシリル）シリル基、トリス（トリメチルシリル）シリル基が挙げられ、
好ましくはトリメチルシリル基、トリエチルシリル基、トリ−ｎ−プロピルシリル基、トリイソプロピルシリル基、ｔｅｒｔ−ブチルジメチルシリル基などの炭素原子数３〜２０のトリアルキルシリル基；メチルビス（トリメチルシリル）シリル基、ジメチル（トリメチルシリル）シリル基、トリス（トリメチルシリル）シリル基などの炭素原子数３〜２０のハイドロカルビルシリル基を置換基として有するシリル基が挙げられる。
【００５６】
Ｘにおける置換アミノ基としては、例えば、ジメチルアミノ基、ジエチルアミノ基、ジｎ−ブチルアミノ基、ジｎ−プロピルアミノ基、ジイソプロピルアミノ基、ジベンジルアミノ基またはジフェニルアミノ基といった炭素原子数２〜１４のハイドロカルビルアミノ基が挙げられ、好ましくは、ジメチルアミノ基、ジエチルアミノ基、ジｎ−プロピルアミノ基、ジイソプロピルアミノ基またはジベンジルアミノ基である。
【００５７】
Ｘにおける置換チオラート基としては、例えば、チオフェノキシ基、２，３，４−トリメチルチオフェノキシ基、２，３，５−トリメチルチオフェノキシ基、２，３，６−トリメチルチオフェノキシ基、２，４，６−トリメチルチオフェノキシ基、３，４，５−トリメチルチオフェノキシ基、２，３，４，５−テトラメチルチオフェノキシ基、２，３，４，６−テトラメチルチオフェノキシ基、２，３，５，６−テトラメチルフェノキシ基、ペンタメチルフェノキシ基、２−フルオロチオフェノキシ基、３−フルオロチオフェノキシ基、４−フルオロフェノキシ基、ペンタフルオロチオフェノキシ基、２−トリフルオロメチルチオフェノキシ基、３−トリフルオロメチルチオフェノキシ基、４−トリフルオロメチルチオフェノキシ基、２，３−ジフルオロチオフェノキシ基、２，４−フルオロチオフェノキシ基、２，５−ジフルオロチオフェノキシ基、２−クロロチオフェノキシ基、２，３−ジクロロチオフェノキシ基、２，４−ジクロロチオフェノキシ基、２，５−ジクロロチオフェノキシ基、２−ブロモチオフェノキシ基、３−ブロモチオフェノキシ基、４−ブロモチオフェノキシ基、２，３−ジブロモチオフェノキシ基、２，４−ジブロモチオフェノキシ基、あるいは２，５−ジブロモチオフェノキシ基といった炭素原子数６〜１２のハイドロカルビルチオラート基が挙げられ、好ましくはチオフェノキシ基、２，４，６−トリメチルチオフェノキシ基、３，４，５−トリメチルチオフェノキシ基、２，３，４，５−テトラメチルチオフェノキシ基、２，３，４，６−テトラメチルチオフェノキシ基、２，３，５，６−テトラメチルチオフェノキシ基、ペンタメチルチオフェノキシ基、ペンタフルオロチオフェノキシ基である。
【００５８】
Ｘにおける炭素原子数１〜２０のカルボキシラート基としては、例えば、アセテート基、プロピオネート基、ブチレート基、ペンタネート基、ヘキサノエート基、２−エチルヘキサノエート基またはトリフルオロアセテート基が挙げられ、好ましくは炭素原子数２〜１０のハイドロカルビルカルボキシラート基であり、より好ましくは、アセテート基、プロピオネート基、２−エチルヘキサノエート基またはトリフルオロアセテート基である。
【００５９】
Ｘとして、好ましくは塩素原子、メチル基、エチル基、ｎ−プロピル基、イソプロピル基、ｎ−ブチル基、メトキシ基、エトキシ基、ｎ−プロポキシ基、イソプロポキシ基、ｎ−ブトキシ基、トリフルオロメトキシ基、フェニル基、フェノキシ基、２，６−ジ−ｔｅｒｔ−ブチルフェノキシ基、３，４，５−トリフルオロフェノキシ基、ペンタフルオロフェノキシ基、２，３，５，６−テトラフルオロ−４−ペンタフルオロフェニルフェノキシ基またはベンジル基である。
【００６０】
式（１）におけるａは1≦ａ≦３を満たす数であり、Ｍの価数に応じて適宜選択される。Ｍがチタン原子、ジルコニウム原子またはハフニウム原子である場合、ａは２であることが好ましい。
【００６１】
遷移金属原子がチタン原子である式（１）で表される化合物としては、例えば、
【００６２】
ジメチルシリレンビス（シクロペンタジエニル）チタンジクロライド、ジメチルシリレンビス（２−メチルシクロペンタジエニル）チタンジクロライド、ジメチルシリレンビス（３−メチルシクロペンタジエニル）チタンジクロライド、ジメチルシリレンビス（２−ｎ−ブチルシクロペンタジエニル）チタンジクロライド、ジメチルシリレンビス（３−ｎ−ブチルシクロペンタジエニル）チタンジクロライド、ジメチルシリレンビス（２，３−ジメチルシクロペンタジエニル）チタンジクロライド、ジメチルシリレンビス（２，４−ジメチルシクロペンタジエニル）チタンジクロライド、ジメチルシリレンビス（２，５−ジメチルシクロペンタジエニル）チタンジクロライド、ジメチルシリレンビス（３，４−ジメチルシクロペンタジエニル）チタンジクロライド、ジメチルシリレンビス（２，３−エチルメチルシクロペンタジエニル）チタンジクロライド、ジメチルシリレンビス（２，４−エチルメチルシクロペンタジエニル）チタンジクロライド、ジメチルシリレンビス（２，５−エチルメチルシクロペンタジエニル）チタンジクロライド、ジメチルシリレンビス（３，５−エチルメチルシクロペンタジエニル）チタンジクロライド、ジメチルシリレンビス（２，３，４−トリメチルシクロペンタジエニル）チタンジクロライド、ジメチルシリレンビス（２，３，５−トリメチルシクロペンタジエニル）チタンジクロライド、ジメチルシリレンビス（テトラメチルシクロペンタジエニル）チタンジクロライド、
【００６３】
ジメチルシリレンビス（インデニル）チタンジクロライド、ジメチルシリレンビス（２−メチルインデニル）チタンジクロライド、ジメチルシリレンビス（２−ｔｅｒｔ−ブチルインデニル）チタンジクロライド、ジメチルシリレンビス（２，３−ジメチルインデニル）チタンジクロライド、ジメチルシリレンビス（２，４，７−トリメチルインデニル）チタンジクロライド、ジメチルシリレンビス（２−メチル−４−イソプロピルインデニル）チタンジクロライド、ジメチルシリレンビス（４，５−ベンズインデニル）チタンジクロライド、ジメチルシリレンビス（２−メチル−４，５−ベンズインデニル）チタンジクロライド、ジメチルシリレンビス（２−フェニルインデニル）チタンジクロライド、ジメチルシリレンビス（４−フェニルインデニル）チタンジクロライド、ジメチルシリレンビス（２−メチル−４−フェニルインデニル）チタンジクロライド、ジメチルシリレンビス（２−メチル−５−フェニルインデニル）チタンジクロライド、ジメチルシリレンビス（２−メチル−４−ナフチルインデニル）チタンジクロライド、ジメチルシリレンビス（４，５，６，７−テトラヒドロインデニル）チタンジクロライド、
【００６４】
ジメチルシリレン（シクロペンタジエニル）（インデニル）チタンジクロライド、ジメチルシリレン（メチルシクロペンタジエニル）（インデニル）チタンジクロライド、ジメチルシリレン（ｎ−ブチルシクロペンタジエニル）（インデニル）チタンジクロライド、ジメチルシリレン（テトラメチルシクロペンタジエニル）（インデニル）チタンジクロライド、ジメチルシリレン（シクロペンタジエニル）（フルオレニル）チタンジクロライド、ジメチルシリレン（メチルシクロペンタジエニル）（フルオレニル）チタンジクロライド、ジメチルシリレン（ｎ−ブチルシクロペンタジエニル）（フルオレニル）チタンジクロライド、ジメチルシリレン（テトラメチルシクロペンタジエニル）（インデニル）チタンジクロライド、ジメチルシリレン（インデニル）（フルオレニル）チタンジクロライド、ジメチルシリレンビス（フルオレニル）チタンジクロライド、ジメチルシリレン（シクロペンタジエニル）（テトラメチルシクロペンタジエニル）チタンジクロライド、ジメチルシリレン（テトラメチルシクロペンタジエニル）（フルオレニル）チタンジクロライド、
【００６５】
ジメチルシリレン（シクロペンタジエニル）（２−フェノキシ）チタンジクロライド、ジメチルシリレン（シクロペンタジエニル）（３−メチル−２−フェノキシ）チタンジクロライド、ジメチルシリレン（シクロペンタジエニル）（３，５−ジメチル−２−フェノキシ）チタンジクロライド、ジメチルシリレン（シクロペンタジエニル）（３−ｔｅｒｔ−ブチル−２−フェノキシ）チタンジクロライド、ジメチルシリレン（シクロペンタジエニル）（３−ｔｅｒｔ−ブチル−５−メチル−２−フェノキシ）チタンジクロライド、ジメチルシリレン（シクロペンタジエニル）（３，５−ジ−ｔｅｒｔ−ブチル−２−フェノキシ）チタンジクロライド、ジメチルシリレン（シクロペンタジエニル）（５−メチル−３−フェニル−２−フェノキシ）チタンジクロライド、ジメチルシリレン（シクロペンタジエニル）（３−ｔｅｒｔ−ブチルジメチルシリル−５−メチル−２−フェノキシ）チタンジクロライド、ジメチルシリレン（シクロペンタジエニル）（５−メチル−３−トリメチルシリル−２−フェノキシ）チタンジクロライド、ジメチルシリレン（シクロペンタジエニル）（３−ｔｅｒｔ−ブチル−５−メトキシ−２−フェノキシ）チタンジクロライド、ジメチルシリレン（シクロペンタジエニル）（３−ｔｅｒｔ−ブチル−５−クロロ−２−フェノキシ）チタンジクロライド、ジメチルシリレン（シクロペンタジエニル）（３，５−ジアミル−２−フェノキシ）チタンジクロライド、ジメチルシリレン（シクロペンタジエニル）（３−フェニル−２−フェノキシ）チタンジクロライド、ジメチルシリレン（シクロペンタジエニル）（１−ナフトキシ−２−イル）チタンジクロライド、
【００６６】
ジメチルシリレン（メチルシクロペンタジエニル）（２−フェノキシ）チタンジクロライド、ジメチルシリレン（メチルシクロペンタジエニル）（３−メチル−２−フェノキシ）チタンジクロライド、ジメチルシリレン（メチルシクロペンタジエニル）（３，５−ジメチル−２−フェノキシ）チタンジクロライド、ジメチルシリレン（メチルシクロペンタジエニル）（３−ｔｅｒｔ−ブチル−２−フェノキシ）チタンジクロライド、ジメチルシリレン（メチルシクロペンタジエニル）（３−ｔｅｒｔ−ブチル−５−メチル−２−フェノキシ）チタンジクロライド、ジメチルシリレン（メチルシクロペンタジエニル）（３，５−ジ−ｔｅｒｔ−ブチル−２−フェノキシ）チタンジクロライド、ジメチルシリレン（メチルシクロペンタジエニル）（５−メチル−３−フェニル−２−フェノキシ）チタンジクロライド、ジメチルシリレン（メチルシクロペンタジエニル）（３−ｔｅｒｔ−ブチルジメチルシリル−５−メチル−２−フェノキシ）チタンジクロライド、ジメチルシリレン（メチルシクロペンタジエニル）（５−メチル−３−トリメチルシリル−２−フェノキシ）チタンジクロライド、ジメチルシリレン（メチルシクロペンタジエニル）（３−ｔｅｒｔ−ブチル−５−メトキシ−２−フェノキシ）チタンジクロライド、ジメチルシリレン（メチルシクロペンタジエニル）（３−ｔｅｒｔ−ブチル−５−クロロ−２−フェノキシ）チタンジクロライド、ジメチルシリレン（メチルシクロペンタジエニル）（３，５−ジアミル−２−フェノキシ）チタンジクロライド、ジメチルシリレン（メチルシクロペンタジエニル）（３−フェニル−２−フェノキシ）チタンジクロライド、ジメチルシリレン（メチルシクロペンタジエニル）（１−ナフトキシ−２−イル）チタンジクロライド、
【００６７】
ジメチルシリレン（ｎ−ブチルシクロペンタジエニル）（２−フェノキシ）チタンジクロライド、ジメチルシリレン（ｎ−ブチルシクロペンタジエニル）（３−メチル−２−フェノキシ）チタンジクロライド、ジメチルシリレン（ｎ−ブチルシクロペンタジエニル）（３，５−ジメチル−２−フェノキシ）チタンジクロライド、ジメチルシリレン（ｎ−ブチルシクロペンタジエニル）（３−ｔｅｒｔ−ブチル−２−フェノキシ）チタンジクロライド、ジメチルシリレン（ｎ−ブチルシクロペンタジエニル）（３−ｔｅｒｔ−ブチル−５−メチル−２−フェノキシ）チタンジクロライド、ジメチルシリレン（ｎ−ブチルシクロペンタジエニル）（３，５−ジ−ｔｅｒｔ−ブチル−２−フェノキシ）チタンジクロライド、ジメチルシリレン（ｎ−ブチルシクロペンタジエニル）（５−メチル−３−フェニル−２−フェノキシ）チタンジクロライド、ジメチルシリレン（ｎ−ブチルシクロペンタジエニル）（３−ｔｅｒｔ−ブチルジメチルシリル−５−メチル−２−フェノキシ）チタンジクロライド、ジメチルシリレン（ｎ−ブチルシクロペンタジエニル）（５−メチル−３−トリメチルシリル−２−フェノキシ）チタンジクロライド、ジメチルシリレン（ｎ−ブチルシクロペンタジエニル）（３−ｔｅｒｔ−ブチル−５−メトキシ−２−フェノキシ）チタンジクロライド、ジメチルシリレン（ｎ−ブチルシクロペンタジエニル）（３−ｔｅｒｔ−ブチル−５−クロロ−２−フェノキシ）チタンジクロライド、ジメチルシリレン（ｎ−ブチルシクロペンタジエニル）（３，５−ジアミル−２−フェノキシ）チタンジクロライド、ジメチルシリレン（ｎ−ブチルシクロペンタジエニル）（３−フェニル−２−フェノキシ）チタンジクロライド、ジメチルシリレン（ｎ−ブチルシクロペンタジエニル）（１−ナフトキシ−２−イル）チタンジクロライド、
【００６８】
ジメチルシリレン（ｔｅｒｔ−ブチルシクロペンタジエニル）（２−フェノキシ）チタンジクロライド、ジメチルシリレン（ｔｅｒｔ−ブチルシクロペンタジエニル）（３−メチル−２−フェノキシ）チタンジクロライド、ジメチルシリレン（ｔｅｒｔ−ブチルシクロペンタジエニル）（３，５−ジメチル−２−フェノキシ）チタンジクロライド、ジメチルシリレン（ｔｅｒｔ−ブチルシクロペンタジエニル）（３−ｔｅｒｔ−ブチル−２−フェノキシ）チタンジクロライド、ジメチルシリレン（ｔｅｒｔ−ブチルシクロペンタジエニル）（３−ｔｅｒｔ−ブチル−５−メチル−２−フェノキシ）チタンジクロライド、ジメチルシリレン（ｔｅｒｔ−ブチルシクロペンタジエニル）（３，５−ジ−ｔｅｒｔ−ブチル−２−フェノキシ）チタンジクロライド、ジメチルシリレン（ｔｅｒｔ−ブチルシクロペンタジエニル）（５−メチル−３−フェニル−２−フェノキシ）チタンジクロライド、ジメチルシリレン（ｔｅｒｔ−ブチルシクロペンタジエニル）（３−ｔｅｒｔ−ブチルジメチルシリル−５−メチル−２−フェノキシ）チタンジクロライド、ジメチルシリレン（ｔｅｒｔ−ブチルシクロペンタジエニル）（５−メチル−３−トリメチルシリル−２−フェノキシ）チタンジクロライド、ジメチルシリレン（ｔｅｒｔ−ブチルシクロペンタジエニル）（３−ｔｅｒｔ−ブチル−５−メトキシ−２−フェノキシ）チタンジクロライド、ジメチルシリレン（ｔｅｒｔ−ブチルシクロペンタジエニル）（３−ｔｅｒｔ−ブチル−５−クロロ−２−フェノキシ）チタンジクロライド、ジメチルシリレン（ｔｅｒｔ−ブチルシクロペンタジエニル）（３，５−ジアミル−２−フェノキシ）チタンジクロライド、ジメチルシリレン（ｔｅｒｔ−ブチルシクロペンタジエニル）（３−フェニル−２−フェノキシ）チタンジクロライド、ジメチルシリレン（ｔｅｒｔ−ブチルシクロペンタジエニル）（１−ナフトキシ−２−イル）チタンジクロライド、
【００６９】
ジメチルシリレン（テトラメチルシクロペンタジエニル）（２−フェノキシ）チタンジクロライド、ジメチルシリレン（テトラメチルシクロペンタジエニル）（３−メチル−２−フェノキシ）チタンジクロライド、ジメチルシリレン（テトラメチルシクロペンタジエニル）（３，５−ジメチル−２−フェノキシ）チタンジクロライド、ジメチルシリレン（テトラメチルシクロペンタジエニル）（３−ｔｅｒｔ−ブチル−２−フェノキシ）チタンジクロライド、ジメチルシリレン（テトラメチルシクロペンタジエニル）（３−ｔｅｒｔ−ブチル−５−メチル−２−フェノキシ）チタンジクロライド、ジメチルシリレン（テトラメチルシクロペンタジエニル）（３，５−ジ−ｔｅｒｔ−ブチル−２−フェノキシ）チタンジクロライド、ジメチルシリレン（テトラメチルシクロペンタジエニル）（５−メチル−３−フェニル−２−フェノキシ）チタンジクロライド、ジメチルシリレン（テトラメチルシクロペンタジエニル）（３−ｔｅｒｔ−ブチルジメチルシリル−５−メチル−２−フェノキシ）チタンジクロライド、ジメチルシリレン（テトラメチルシクロペンタジエニル）（５−メチル−３−トリメチルシリル−２−フェノキシ）チタンジクロライド、ジメチルシリレン（テトラメチルシクロペンタジエニル）（３−ｔｅｒｔ−ブチル−５−メトキシ−２−フェノキシ）チタンジクロライド、ジメチルシリレン（テトラメチルシクロペンタジエニル）（３−ｔｅｒｔ−ブチル−５−クロロ−２−フェノキシ）チタンジクロライド、ジメチルシリレン（テトラメチルシクロペンタジエニル）（３，５−ジアミル−２−フェノキシ）チタンジクロライド、ジメチルシリレン（テトラメチルシクロペンタジエニル）（３−フェニル−２−フェノキシ）チタンジクロライド、ジメチルシリレン（テトラメチルシクロペンタジエニル）（１−ナフトキシ−２−イル）チタンジクロライド、
【００７０】
ジメチルシリレン（トリメチルシリルシクロペンタジエニル）（２−フェノキシ）チタンジクロライド、ジメチルシリレン（トリメチルシリルシクロペンタジエニル）（３−メチル−２−フェノキシ）チタンジクロライド、ジメチルシリレン（トリメチルシリルシクロペンタジエニル）（３，５−ジメチル−２−フェノキシ）チタンジクロライド、ジメチルシリレン（トリメチルシリルシクロペンタジエニル）（３−ｔｅｒｔ−ブチル−２−フェノキシ）チタンジクロライド、ジメチルシリレン（トリメチルシリルシクロペンタジエニル）（３−ｔｅｒｔ−ブチル−５−メチル−２−フェノキシ）チタンジクロライド、ジメチルシリレン（トリメチルシリルシクロペンタジエニル）（３，５−ジ−ｔｅｒｔ−ブチル−２−フェノキシ）チタンジクロライド、ジメチルシリレン（トリメチルシリルシクロペンタジエニル）（５−メチル−３−フェニル−２−フェノキシ）チタンジクロライド、ジメチルシリレン（トリメチルシリルシクロペンタジエニル）（３−ｔｅｒｔ−ブチルジメチルシリル−５−メチル−２−フェノキシ）チタンジクロライド、ジメチルシリレン（トリメチルシリルシクロペンタジエニル）（５−メチル−３−トリメチルシリル−２−フェノキシ）チタンジクロライド、ジメチルシリレン（トリメチルシリルシクロペンタジエニル）（３−ｔｅｒｔ−ブチル−５−メトキシ−２−フェノキシ）チタンジクロライド、ジメチルシリレン（トリメチルシリルシクロペンタジエニル）（３−ｔｅｒｔ−ブチル−５−クロロ−２−フェノキシ）チタンジクロライド、ジメチルシリレン（トリメチルシリルシクロペンタジエニル）（３，５−ジアミル−２−フェノキシ）チタンジクロライド、ジメチルシリレン（トリメチルシリルシクロペンタジエニル）（３−フェニル−２−フェノキシ）チタンジクロライド、ジメチルシリレン（トリメチルシリルシクロペンタジエニル）（１−ナフトキシ−２−イル）チタンジクロライド、
【００７１】
ジメチルシリレン（インデニル）（２−フェノキシ）チタンジクロライド、ジメチルシリレン（インデニル）（３−メチル−２−フェノキシ）チタンジクロライド、ジメチルシリレン（インデニル）（３，５−ジメチル−２−フェノキシ）チタンジクロライド、ジメチルシリレン（インデニル）（３−ｔｅｒｔ−ブチル−２−フェノキシ）チタンジクロライド、ジメチルシリレン（インデニル）（３−ｔｅｒｔ−ブチル−５−メチル−２−フェノキシ）チタンジクロライド、ジメチルシリレン（インデニル）（３，５−ジ−ｔｅｒｔ−ブチル−２−フェノキシ）チタンジクロライド、ジメチルシリレン（インデニル）（５−メチル−３−フェニル−２−フェノキシ）チタンジクロライド、ジメチルシリレン（インデニル）（３−ｔｅｒｔ−ブチルジメチルシリル−５−メチル−２−フェノキシ）チタンジクロライド、ジメチルシリレン（インデニル）（５−メチル−３−トリメチルシリル−２−フェノキシ）チタンジクロライド、ジメチルシリレン（インデニル）（３−ｔｅｒｔ−ブチル−５−メトキシ−２−フェノキシ）チタンジクロライド、ジメチルシリレン（インデニル）（３−ｔｅｒｔ−ブチル−５−クロロ−２−フェノキシ）チタンジクロライド、ジメチルシリレン（インデニル）（３，５−ジアミル−２−フェノキシ）チタンジクロライド、ジメチルシリレン（インデニル）（３−フェニル−２−フェノキシ）チタンジクロライド、ジメチルシリレン（インデニル）（１−ナフトキシ−２−イル）チタンジクロライド、
【００７２】
ジメチルシリレン（フルオレニル）（２−フェノキシ）チタンジクロライド、ジメチルシリレン（フルオレニル）（３−メチル−２−フェノキシ）チタンジクロライド、ジメチルシリレン（フルオレニル）（３，５−ジメチル−２−フェノキシ）チタンジクロライド、ジメチルシリレン（フルオレニル）（３−ｔｅｒｔ−ブチル−２−フェノキシ）チタンジクロライド、ジメチルシリレン（フルオレニル）（３−ｔｅｒｔ−ブチル−５−メチル−２−フェノキシ）チタンジクロライド、ジメチルシリレン（フルオレニル）（３，５−ジ−ｔｅｒｔ−ブチル−２−フェノキシ）チタンジクロライド、ジメチルシリレン（フルオレニル）（５−メチル−３−フェニル−２−フェノキシ）チタンジクロライド、ジメチルシリレン（フルオレニル）（３−ｔｅｒｔ−ブチルジメチルシリル−５−メチル−２−フェノキシ）チタンジクロライド、ジメチルシリレン（フルオレニル）（５−メチル−３−トリメチルシリル−２−フェノキシ）チタンジクロライド、ジメチルシリレン（フルオレニル）（３−ｔｅｒｔ−ブチル−５−メトキシ−２−フェノキシ）チタンジクロライド、ジメチルシリレン（フルオレニル）（３−ｔｅｒｔ−ブチル−５−クロロ−２−フェノキシ）チタンジクロライド、ジメチルシリレン（フルオレニル）（３，５−ジアミル−２−フェノキシ）チタンジクロライド、ジメチルシリレン（フルオレニル）（３−フェニル−２−フェノキシ）チタンジクロライド、ジメチルシリレン（フルオレニル）（１−ナフトキシ−２−イル）チタンジクロライド、
【００７３】
（ｔｅｒｔ−ブチルアミド）テトラメチルシクロペンタジエニル−１，２−エタンジイルチタンジクロライド、（メチルアミド）テトラメチルシクロペンタジエニル−１，２−エタンジイルチタンジクロライド、（エチルアミド）テトラメチルシクロペンタジエニル−１，２−エタンジイルチタンジクロライド、（ｔｅｒｔ−ブチルアミド）テトラメチルシクロペンタジエニルジメチルシランチタンジクロライド、（ベンジルアミド）テトラメチルシクロペンタジエニルジメチルシランチタンジクロライド、（フェニルフォスファイド）テトラメチルシクロペンタジエニルジメチルシランチタンジクロライド、（ｔｅｒｔ−ブチルアミド）インデニル−１，２−エタンジイルチタンジクロライド、（ｔｅｒｔ−ブチルアミド）テトラヒドロインデニル−１，２−エタンジイルチタンジクロライド、（ｔｅｒｔ−ブチルアミド）フルオレニル−１，２−エタンジイルチタンジクロライド、（ｔｅｒｔ−ブチルアミド）インデニルジメチルシランチタンジクロライド、（ｔｅｒｔ−ブチルアミド）テトラヒドロインデニルジメチルシランチタンジクロライド、（ｔｅｒｔ−ブチルアミド）フルオレニルジメチルシランチタンジクロライド、が挙げられる。
【００７４】
また、上記化合物の「チタン」を「ジルコニウム」または「ハフニウム」に置き換えた化合物、「（２−フェノキシ）」を「（３−フェニル−２−フェノキシ）」、「（３−トリメチルシリル−２−フェノキシ）」、または「（３−ｔｅｒｔ−ブチルジメチルシリル−２−フェノキシ）」に置き換えた化合物、「ジメチルシリレン」を「メチレン」、「エチレン」、「ジメチルメチレン（イソプロピリデン）」、「ジフェニルメチレン」、「ジエチルシリレン」、「ジフェニルシリレン」、または「ジメトキシシリレン」に置き換えた化合物、「ジクロライド」を「ジフルオライド」、「ジブロマイド」、「ジアイオダイド」、「ジメチル、「ジエチル」、「ジイソプロピル」、「ジフェニル」、「ジベンジル」、「ジメトキシド」、「ジエトキシド」、「ジ（ｎ−プロポキシド）」、「ジ（イソプロポキシド）」、「ジフェノキシド」、または「ジ（ペンタフルオロフェノキシド）」に置き換えた化合物も、式（１）で表される遷移金属化合物の例として挙げることができる。
【００７５】
遷移金属化合物（Ａ）として、式（１）で表される化合物は一種類のみを用いても、二種類以上を組み合わせて用いてもよい。
【００７６】
式（１）で表される遷移金属化合物は、特開平９−８７３１３号公報、特開平６−３４０６８４号公報、特開平７−２５８３２１号公報、国際特許公開第９５／００５６２号明細書などに記載の製造方法によって製造することが可能である。
【００７７】
助触媒成分（Ｂ）は、遷移金属化合物（Ａ）を活性化させ、重合可能とするものであれば特に制限はないが、例えば、有機アルミニウム化合物（Ｂ−１）およびホウ素化合物（Ｂ−２）からなる群から選ばれる少なくとも１種の化合物を挙げることができる。
【００７８】
有機アルミニウム化合物（Ｂ−１）は公知の化合物であってもよく、好ましくは下式（１）〜（３）のいずれかで表される化合物またはそれらの混合物である：
（１）Ｅ1bＡｌＹ13-bで表される化合物（以下、有機アルミニウム化合物（Ｂ−１−１）と記載することもある）；
（２）｛−Ａｌ（Ｅ2 ）−Ｏ−}Cで表される環状のアルミノキサン（以下、有機アルミニウム化合物（Ｂ−１−２）と記載することもある）；および
（３）Ｅ3 ｛−Ａｌ（Ｅ3）−Ｏ−}dＡｌＥ32 で表される線状のアルミノキサン（以下、有機アルミニウム化合物（Ｂ−１−３）と記載することもある）；
式中、Ｅ1 、Ｅ2 、Ｅ3 は炭素数１〜８のハイドロカルビル基であり、全てのＥ1 、全てのＥ2 及び全てのＥ3 は同じか異なり、Ｙ1は水素原子又はハロゲン原子を表し、全てのＹ1は同じか異なり、ｂは０＜ｂ≦３の数、ｃは２以上の整数、ｄは１以上の整数をそれぞれ表す。
【００７９】
有機アルミニウム化合物（Ｂ−１−１）として、トリメチルアルミニウム、トリエチルアルミニウム、トリプロピルアルミニウム、トリイソブチルアルミニウム、およびトリヘキシルアルミニウムのようなトリアルキルアルミニウム；ジメチルアルミニウムクロライド、ジエチルアルミニウムクロライド、ジプロピルアルミニウムクロライド、ジイソブチルアルミニウムハクロライド、およびジヘキシルアルミニウムクロライドのようなジアルキルアルミニウムクロライド；メチルアルミニウムジクロライド、エチルアルミニウムジクロライド、プロピルアルミニウムジクロライド、イソブチルアルミニウムジクロライド、およびヘキシルアルミニウムジクロライドのようなアルキルアルミニウムジクロライド；ならびにジメチルアルミニウムハイドライド、ジエチルアルミニウムハイドライド、ジプロピルアルミニウムハイドライド、ジイソブチルアルミニウムハイドライド、およびジヘキシルアルミニウムハイドライドのようなジアルキルアルミニウムハイドライドを例示することができる。中でも、好ましくはトリアルキルアルミニウムであり、より好ましくはトリエチルアルミニウムまたはトリイソブチルアルミニウムである。
【００８０】
上式におけるＥ2およびＥ3として、メチル基、エチル基、ノルマルプロピル基、イソプロピル基、ノルマルブチル基、イソブチル基、ノルマルペンチル基、およびネオペンチル基のようなアルキル基を例示することができる。中でも、好ましくはメチル基またはイソブチル基である。ｃは２以上の整数、好ましくは２〜４０の整数であり、ｄは１以上の整数、好ましくは１〜４０の整数である。
【００８１】
上記のアルミノキサンの製造方法は特に制限されず、公知の方法であってもよい。製造方法とてし、トリアルキルアルミニウム（例えば、トリメチルアルミニウム）を適当な有機溶剤（例えば、ベンゼンまたは脂肪族ハイドロカルビル）に溶かした溶液を水と接触させる方法や、トリアルキルアルミニウム（例えば、トリメチルアルミニウム）を結晶水を含んでいる金属塩（例えば、硫酸銅水和物）に接触させる方法を例示することができる。
【００８２】
上記のホウ素化合物（Ｂ−２）として、以下の化合物を例示することができる：
（１）式ＢＲ13Ｒ14 Ｒ15で表されるホウ素化合物（以下、ホウ素化合物（Ｂ−２−１）と記載することもある）；
（２）式Ｍ2 + （ＢＲ13 Ｒ14Ｒ15 Ｒ16 ）- で表されるホウ素化合物（以下、ホウ素化合物（Ｂ−２−２）と記載することもある）；および
（３）式（Ｍ3−Ｈ）+ （ＢＲ13 Ｒ14Ｒ15 Ｒ16 ）-で表されるホウ素化合物（以下、ホウ素化合物（Ｂ−２−３）と記載することもある）；
式中、Ｒ13 〜Ｒ16 はハロゲン原子、１〜２０個の炭素原子を含むハイドロカルビル基、１〜２０個の 炭素原子を含むハロゲン化ハイドロカルビル基、１〜２０個の炭素原子を含む置換シリル基、１〜２０個の炭素原子を含むアルコキシ基または２〜２０個の炭素原子を含む２置換アミノ基であり、それらは同じか異なり、好ましくはハロゲン原子、１〜２０個の炭素原子を含むハイドロカルビル基、または１〜２０個の炭素原子を含むハロゲン化ハイドロカルビル基であり、Ｍ2+は無機または有機のカチオンであり、Ｍ3は中性ルイス塩基であり、（Ｍ3−Ｈ）+ はブレンステッド酸である。
化合物（Ｂ−２−１）として、トリス（ペンタフルオロフェニル）ボラン、トリス（２，３，５，６−テトラフルオロフェニル）ボラン、トリス（２，３，４，５−テトラフルオロフェニル）ボラン、トリス（３，４，５−トリフルオロフェニル）ボラン、トリス（２，３，４−トリフルオロフェニル）ボラン、およびフェニルビス（ペンタフルオロフェニル）ボランを例示することができる。中でも、最も好ましくはトリス（ペンタフルオロフェニル）ボランである。
【００８３】
化合物（Ｂ−２−２）中のＭ2+として、フェロセニウムカチオン、アルキル置換フェロセニウムカチオン、銀陽イオンおよびトリフェニルメチルカチオンを例示することができる。化合物（Ｂ−２−２）中の（ＢＲ13 Ｒ14 Ｒ15 Ｒ16 ）-として、テトラキス（ペンタフルオロフェニル）ボレート、テトラキス（２，３，５，６−テトラフルオロフェニル）ボレート、テトラキス（２，３，４，５−テトラフルオロフェニル）ボレート、テトラキス（３，４，５−トリフルオロフェニル）ボレート、テトラキス（２，２，４ートリフルオロフェニル）ボレート、フェニルビス（ペンタフルオロフェニル）ボレ−ト、およびテトラキス（３，５−ビストリフルオロメチルフェニル）ボレートを例示することができる。化合物（Ｂ−２−２）として、フェロセニウムテトラキス（ペンタフルオロフェニル）ボレート、１，１’−ジメチルフェロセニウムテトラキス（ペンタフルオロフェニル）ボレート、銀テトラキス（ペンタフルオロフェニル）ボレート、トリフェニルメチルテトラキス（ペンタフルオロフェニル）ボレート、トリフェニルメチルテトラキス（３，５−ビストリフルオロメチルフェニル）ボレートなどを例示することができる。中でも、最も好ましくは、トリフェニルメチルテトラキス（ペンタフルオロフェニル）ボレートである。
【００８４】
化合物（Ｂ−２−３）の（Ｍ3−Ｈ）+として、トリアルキル置換アンモニウム、Ｎ，Ｎ−ジアルキルアニリニウム、ジアルキルアンモニウム、およびトリアリールホスホニウムを例示することができ、（ＢＲ13 Ｒ14Ｒ15Ｒ16）-として前述と同様のものを例示することができる。化合物（Ｂ−２−３）として、トリエチルアンモニウムテトラキス（ペンタフルオロフェニル）ボレート、トリプロピルアンモニウムテトラキス（ペンタフルオロフェニル）ボレート、トリ（ノルマルブチル）アンモニウムテトラキス（ペンタフルオロフェニル）ボレート、トリ（ノルマルブチル）アンモニウムテトラキス（３，５−ビストリフルオロメチルフェニル）ボレート、Ｎ，Ｎ−ジメチルアニリニウムテトラキス（ペンタフルオロフェニル）ボレート、Ｎ，Ｎ−ジエチルアニリニウムテトラキス（ペンタフルオロフェニル）ボレート、Ｎ，Ｎ−２，４，６−ペンタメチルアニリニウムテトラキス（ペンタフルオロフェニル）ボレート、Ｎ，Ｎ−ジメチルアニリニウムテトラキス（３，５−ビストリフルオロメチルフェニル）ボレート、ジイソプロピルアンモニウムテトラキス（ペンタフルオロフェニル）ボレート、ジシクロヘキシルアンモニウムテトラキス（ペンタフルオロフェニル）ボレート、トリフェニルホスホニウムテトラキス（ペンタフルオロフェニル）ボレート、トリ（メチルフェニル）ホスホニウムテトラキス（ペンタフルオロフェニル）ボレート、およびトリ（ジメチルフェニル）ホスホニウムテトラキス（ペンタフルオロフェニル）ボレートを例示することができる。中でも、最も好ましくは、トリ（ノルマルブチル）アンモニウムテトラキス（ペンタフルオロフェニル）ボレート、もしくは、Ｎ，Ｎ−ジメチルアニリニウムテトラキス（ペンタフルオロフェニル）ボレートである。
【００８５】
助触媒成分（Ｂ）として、好ましくは上記の有機アルミニウム化合物（Ｂ−１−２）および／または有機アルミニウム化合物（Ｂ−１−３）、または有機アルミニウム化合物（Ｂ−１−１）とホウ素化合物（Ｂ−２）との組合せである。
【００８６】
上記重合用触媒を、スラリー重合、気相重合およびバルク重合のような重合体粒子の形成を伴う重合に適用する場合、上記の助触媒成分として、例えば、アルミノキサン（ａ）と粒子（ｂ）とを接触させて得られる改質された粒子が好適に用いられる。
該アルミノキサン（ａ）として好ましくは前記有機アルミニウム化合物（Ｂ−１−２）および（Ｂ−１−３）である。
【００８７】
その他の改質された粒子としては、例えば、特開２００３−１７１４１２、特開２００３−１７１４１３、特開２００５−１２６６２７、特開２００５−１２６６２８、特開２００７−２６９９９７、特開２０１２−３１１５４、特開２０１２−３１３９７に記載の改質された粒子を好適に挙げることができる。
【００８８】
遷移金属錯体（Ａ）と助触媒成分（Ｂ）との接触処理は、遷移金属錯体（Ａ）と助触媒成分（Ｂ）とが接触し、触媒が形成されるならどのような手段によってもよく、あらかじめ各成分を溶媒で希釈して、もしくは希釈せずに遷移金属錯体（Ａ）と助触媒成分（Ｂ）とを混合して接触させる方法や、遷移金属錯体（Ａ）と助触媒成分（Ｂ）とを別々に重合槽に供給して重合槽の中でこれらを接触させる方法を取ることができる。ここで、助触媒成分（Ｂ）としては複数種類を組み合わせて使用する場合があるが、それらのうちの一部をあらかじめ混合して使用してもよいし、別々に重合槽に供給して使用してもよい。
【００８９】
助触媒成分（Ｂ）として有機アルミニウム化合物（Ｂ−１）を用いる場合、遷移金属錯体（Ａ）に対する（Ｂ−１）のモル比は０．０１〜１００００であり、好ましくは１〜５０００である。助触媒成分（Ｂ）としてホウ素化合物（Ｂ−２）を用いる場合、遷移金属錯体（Ａ）に対する（Ｂ−２）のモル比は０．０１〜１００であり、好ましくは１．０〜５０である。
【００９０】
重合反応槽において重合反応前に触媒を製造する場合、各成分を溶液状態または溶媒に懸濁もしくはスラリー化した状態で供給する際の濃度は、重合反応槽に各成分を供給する装置の性能などの条件により、適宜選択される。
一般に、遷移金属錯体（Ａ）の濃度は、通常０．００００１〜１００mol/Lで、好ましくは、０．０００１〜１０mol/L、より好ましくは、０．０００１〜５mol/Lである。有機アルミニウム化合物（Ｂ−１）の濃度は、Ａｌ原子換算で、通常０．０１〜１００００mol/Lであり、好ましくは、０．０５〜５０００mol/Lであり、より好ましくは、０．１〜２０００mol/Lである。ホウ素化合物（Ｂ−２）の濃度は、通常０．００００１〜５００mol/Lであり、好ましくは、０．０００１〜２５０mol/Lであり、より好ましくは、０．０１〜１００mol/Lである。
【００９１】
遷移金属錯体（Ａ）、（Ｂ−１）および（Ｂ−２）を接触させる際は、有機アルミニウム化合物（Ｂ−１）としては前記の有機アルミニウム化合物（Ｂ−１−１）が好ましく、ホウ素化合物（Ｂ−２）としては、ホウ素化合物（Ｂ−２−１）またはホウ素化合物（Ｂ−２−２）が好ましい。
【００９２】
重合方法としては、ブタン、ペンタン、ヘキサン、ヘプタン、オクタン等の脂肪族ハイドロカーボン、ベンゼン、トルエン等の芳香族ハイドロカーボン、またはメチレンジクロライド等のハロゲン化ハイドロカーボンを溶媒として用いる溶媒重合法、またはスラリー重合法、気相重合法、バルク重合法などがあげられる。
【００９３】
重合反応の温度および時間は、所望の重合平均分子量と触媒の活性度および使用量を考慮して決定することができる。重合温度は通常、−５０℃〜２００℃の範囲を取り得るが、特に、−２０℃〜１００℃の範囲が好ましく、重合圧力は通常、常圧〜５０ＭＰａが好ましい。重合時間は、一般的に、目的とするポリマーの種類、反応装置により適宜決定される。また、重合体の分子量を調節するために水素等の連鎖移動剤を添加することもできる。
【００９４】
重合反応に溶媒を使用する場合、溶媒中の各化合物の濃度は、特に制限はない。溶媒中の遷移金属錯体（Ａ）の濃度は、例えば、1×10-8mmol/L〜10mol/Lの範囲を選択でき、助触媒成分（Ｂ）の濃度は、例えば、1×10-8mmol/L〜10mol/Lの範囲を選択することができる。また、オレフィン：溶媒は体積比で１００:０〜１:１０００の範囲を選択することができる。但し、これらの範囲は例示であって、それらに限定される意図ではない。また、溶媒を使用しない場合も、上記の範囲を参考に適宜濃度の設定をすることができる。
【００９５】
＜オレフィン重合体の架橋成形体＞
本発明の架橋成形体を得るために、オレフィン重合体を架橋する方法としては、電離性放射線を照射する方法や有機過酸化物を用いて架橋する方法が挙げられる。
【００９６】
オレフィン重合体に電離性放射線を照射し、架橋を行う場合、あらかじめオレフィン重合体を所望の形状に成形する。成形方法は、公知の方法であれば何でもよく、押出成形、射出成形、プレス成形などが好適に用いられる。
【００９７】
オレフィン重合体の成形シートに照射する電離性放射線としては、α線、β線、γ線、電子線、中性子線、Ｘ線などが挙げられる。これらのうちコバルト−６０のγ線、または電子線が好ましい。オレフィン重合体の成形体がシート状である場合、電離性放射線は少なくとも一面から照射すればよい。
【００９８】
電離性放射線の照射は、公知の電離性放射線照射装置を用いて行われ、照射量は、通常５〜３００kGyであり、好ましくは３０〜６０kGyである。オレフィン重合体を用いることで、通常と比べて低い照射量で高い架橋度のオレフィン重合体の架橋成形体を得ることができる。
【００９９】
電離性放射線によって架橋させる場合、架橋助剤を含む樹脂組成物を用いて得られるオレフィン重合体の成形体を使用することで、より架橋度の高い架橋成形体を得ることができる。架橋助剤とは、架橋タイプの熱可塑性樹脂組成物の架橋度を高め、樹脂組成物の機械的特性を向上するためのものであり、分子内に二重結合を複数持つ化合物が好ましく用いられる。架橋助剤としては、例えば、Ｎ，Ｎ’−ｍ−フェニレンビスマレイミド、トルイレンビスマレイミド、トリアリルイソシアヌレート、トリアリルシアヌレート、ｐ−キノンジオキシム、ニトロベンゼン、ジフェニルグアニジン、ジビニルベンゼン、エチレングリコールジメタクリレート、ポリエチレングリコールジメタクリレート、トリメチロールプロパントリメタクリレート、トリメチロールプロパントリアクリレート、アリルメタクリレート等を挙げることができる。また、これらの架橋助剤は、複数を組み合せて使用してもよい。
【０１００】
架橋助剤の添加量は、架橋成形体を構成する組成物に含まれる熱可塑性樹脂の合計１００重量部に対して、０．０１〜４．０重量部であることが好ましく、０．０５〜２．０重量部であることがより好ましい。
【０１０１】
有機過酸化物を用いて架橋成形体を製造する方法としては、例えば、以下の製造方法が挙げられる。公知の混練方法によって、オレフィン重合体と有機過酸化物を混練して、樹脂組成物を得た後、得られた樹脂組成物を、公知の成形方法によって、加熱および加圧した後、冷却し、架橋成形体を製造する方法が挙げられる。公知の成形方法としては、押出成形、射出成形、プレス成形などが挙げられる。
【０１０２】
有機過酸化物によって架橋させる場合、架橋成形体を構成する組成物に含まれる熱可塑性樹脂成分の流動開始温度以上の分解温度を有する有機過酸化物が好適に用いられ、例えば、ジクミルパーオキサイド、２，５−ジメチル−２，５−ジターシャリーブチルパーオキシヘキサン、２，５−ジメチル−２，５−ジターシャリーブチルパーオキシヘキシン、α，α−ジターシャリーブチルパーオキシイソプロピルベンゼン、t−ブチルパーオキシ−２−エチルヘキシルカーボネートなどをあげることができる。
【０１０３】
本発明の架橋成形体は、必要に応じて、公知の添加剤を含有させてもよい。添加剤としては、例えば、難燃剤、酸化防止剤、耐候剤、滑剤、抗ブロッキング剤、帯電防止剤、防曇剤、無滴剤、顔料、フィラー等があげられる。これらの添加剤成分は架橋処理をする前に、オレフィン重合体と混練することにより添加することができる。
【０１０４】
本発明の架橋成形体は、ゲル分率が６０％以上であり、好ましくは７０％以上であり、より好ましくは８０％以上であり、最も好ましくは９０％以上である。ゲル分率は、オレフィン重合体の架橋成形体の架橋度合いを示すものであり、オレフィン重合体の架橋成形体のゲル分率が高い、ということは、架橋成形体を構成する重合体成分のうち、より多くの成分が架橋して、強固なネットワーク構造が形成されていることを意味し、形状保持性が向上し、変形しにくいことを意味する。
【０１０５】
なお、ゲル分率は、以下のような方法で求めることができる。測定試料を、１００メッシュの網篭に入れ、その状態で沸騰キシレン中に投入し、８時間還流操作を行う。網篭中に残存したゲルを風乾した後、真空乾燥させることで得られる、抽出されたゲルの重量を測定し、網篭に投入した試料の重量を用いて、以下の式に基づきゲル分率（重量％）を算出する。 
ゲル分率＝（ゲル重量／全試料重量）×１００
【０１０６】
本発明の架橋成形体は、ＤＳＣによって観測される融解ピーク温度が１０℃以上５０℃以下の範囲にあり、結晶化ピーク温度が０℃以上４０℃以下の範囲にあり、融解エンタルピーが４０Ｊ／ｇ以上である。
【０１０７】
融解ピーク温度は、人が寒いと感じる環境下で、必要以上に吸熱することを抑えるという点から、好ましくは、１５℃以上であり、より好ましくは２０℃以上であり、更に好ましくは２５℃以上である。融解ピーク温度は、人が暑いと感じる環境下で、充分に吸熱するという点から、好ましくは、４０℃以下であり、より好ましくは３５℃以下であり、更に好ましくは３２℃以下である。
【０１０８】
結晶化ピーク温度は、人が寒いと感じる環境下で、充分に発熱するという点から、好ましくは、１０℃以上であり、より好ましくは１５℃以上であり、更に好ましくは１８℃以上である。結晶化ピーク温度は、人が暑いと感じる環境下で、必要以上に発熱することを抑える点から、好ましくは、３７℃以下であり、より好ましくは３５℃以下である。
【０１０９】
融解エンタルピーは、蓄熱性能を高める観点から、好ましくは５０Ｊ／ｇ以上であり、より好ましくは６０Ｊ／ｇ以上であり、更に好ましくは７０Ｊ／ｇである。通常、オレフィン重合体の架橋成形体の融解エンタルピーは２００Ｊ／ｇ以下である。
【０１１０】
なお、本発明の架橋成形体のＤＳＣによって観測される融解ピーク温度、結晶化ピーク温度、および融解エンタルピーは、以下の方法により求めた値である。
示差走査熱量計（例えば、パーキンエルマー社製の示差走査型熱量計ＤＳＣ−７型）により、窒素雰囲気下で、約１０ｍｇの試料を封入したアルミニウムパンを、(１)１５０℃で５分間保持し、(２)５℃／分で１５０℃から０℃まで降温し、(３)０℃で５分間保持し、(４)５℃／分で０℃から１５０℃程度まで昇温したときの、（２）の測定で得られた示差走査熱量測定曲線を結晶化曲線とし、(４)の測定で得られた示差走査熱量測定曲線を融解曲線とする。結晶化ピーク温度は、結晶化曲線からブランクラインを引いた曲線において、最も発熱量が多い温度である。融解ピーク温度は、融解曲線からブランクラインを引いた曲線において、最も吸熱量が多い温度である。
融解エンタルピーΔＨ（Ｊ／ｇ）は、融解曲線からブランクラインを引いた曲線の積分値を熱量に換算し、測定に供した試料の重量で割ることによって求める。融解曲線および結晶化曲線がブロードで、ブランクラインが十分に安定していない場合は、測定する温度範囲を、上記測定の温度範囲である０℃から１５０℃よりも広くすることができる。
【０１１１】
本発明の架橋成形体の形状としては、特に限定されないが、シート形状、ベッドパッドのような体にフィットする形状、枕の中に充填するビーズ状等が挙げられ、好ましくはシート形状である。
【０１１２】
＜オレフィン重合体の架橋発泡体＞
本発明のオレフィン重合体の架橋発泡体は、本発明のオレフィン重合体と発泡剤とを含む樹脂組成物を架橋した後、発泡することにより得ることができる。
発泡剤としては、公知の物理発泡剤や熱分解型発泡剤が使用できる。また複数の発泡剤を併用してもよい。
【０１１３】
物理発泡剤としては、空気、酸素、チッソ、二酸化炭素、エタン、プロパン、n-ブタン、イソブタン、n-ペンタン、イソペンタン、ｎ−ヘキサン、イソヘキサン、シクロヘキサン、ヘプタン、エチレン、プロピレン、水、石油エーテル、塩化メチル、塩化エチル、モノクロルトリフルオルメタン、ジクロルジフルオルメタン、ジクロテトラフルオロエタン等が挙げられる。この中でも二酸化炭素、窒素、n-ブタン、イソブタン、n-ペンタンまたはイソペンタンを用いることが経済性、安全性の観点から好ましい。
【０１１４】
熱分解型発泡剤としては、炭酸ナトリウム等の無機系発泡剤や、アゾジカルボンアミド、Ｎ，Ｎ−ジニトロペンタメチレンテトラミン、ｐ，ｐ’−オキシビスベンゼンスルホニルヒドラジド、ヒドラゾジカルボンアミド等の有機系発泡剤等が挙げられる。これらの中でもアゾジカルボンアミド、炭酸水素ナトリウム、ｐ，ｐ'−オキシビスベンゼンスルホニルヒドラジドを用いることが経済性、安全性の観点から好ましい。成形温度範囲が広いことや、気泡が微細な架橋発泡体が得られることから、アゾジカルボンアミドおよび炭酸水素ナトリウムを含有する発泡剤を用いることがより好ましい。
【０１１５】
熱分解型発泡剤を用いる場合、通常は分解温度が１２０〜２４０℃である熱分解型発泡剤が用いられる。分解温度が２００℃より高い熱分解型発泡剤を使用する場合には、発泡助剤を併用することにより分解温度を２００℃以下に下げ使用することが好ましい。発泡助剤としては、酸化亜鉛、酸化鉛などの金属酸化物；炭酸亜鉛等の金属炭酸塩；塩化亜鉛等の金属塩化物；尿素；ステアリン酸亜鉛、ステアリン酸鉛、二塩基性ステアリン酸鉛、ラウリン酸亜鉛、２−エチルヘキソイン酸亜鉛、二塩基性フタル酸鉛等の金属石鹸；ジブチル錫ジラウレート、ジブチル錫ジマレート等の有機錫化合物；三塩基性硫酸鉛、二塩基性亜リン酸鉛、塩基性亜硫酸鉛等の無機塩類をあげることができる。
【０１１６】
熱分解型発泡剤として、熱分解型発泡剤、発泡助剤および樹脂から構成されるマスターバッチを用いることができる。マスターバッチに用いられる樹脂の種類は特に限定はされないが、本発明のオレフィン重合体が好ましい。マスターバッチに含有される熱分解型発泡剤および発泡助剤の合計量は、該マスターバッチに含まれる樹脂を１００重量％とするとき、通常５〜９０重量％である。
【０１１７】
より微細な気泡を有する架橋発泡体を得るために、発泡剤とともに発泡核剤を用いることが好ましい。発泡核剤としてはタルク、シリカ、マイカ、ゼオライト、炭酸カルシウム、珪酸カルシウム、炭酸マグネシウム、水酸化アルミニウム、硫酸バリウム、アルミノシリケート、クレー、石英粉、珪藻土類の無機充填剤；ポリメチルメタクリレート、ポリスチレンからなる粒径100μｍ以下のビーズ；ステアリン酸カルシウム、ステアリン酸マグネシウム、ステアリン酸亜鉛、安息香酸ナトリウム、安息香酸カルシウム、安息香酸アルミニウム、酸化マグネシウム等の金属塩を例示することができ、これらを２種類以上組み合わせてもよい。
【０１１８】
架橋発泡体を製造するために用いられる樹脂組成物に含まれる発泡剤の量は、用いる発泡剤の種類や製造する架橋発泡体の発泡倍率によって適宜設定されるが、本発明のオレフィン重合体１００重量部に対して通常１〜１００重量部である。
【０１１９】
また、得られる架橋発泡体の発泡倍率や強度を高めるために、オレフィン重合体と発泡剤とを含む樹脂組成物に、さらに架橋助剤を含むことが好ましい。架橋助剤としては、本発明の架橋成形体の製造に用いられる架橋助剤が挙げられる。オレフィン重合体、発泡剤および架橋助剤を含む樹脂組成物に含まれる架橋助剤の量は、オレフィン重合体１００重量部に対して、０．０１〜４．０重量部であること好ましく、０．０５〜２．０重量部であることがより好ましい。
【０１２０】
本発明の架橋発泡体を製造するために用いられる樹脂組成物は、必要に応じ、架橋剤、耐熱安定剤、耐候安定剤、顔料、充填剤、滑剤、帯電防止剤、難燃剤などの公知の添加剤を含有してもよい。
【０１２１】
架橋発泡体を製造するために用いられる樹脂組成物は、本発明のオレフィン重合体と発泡剤と、必要に応じ配合される他の成分とを溶融混練したものであることが好ましい。溶融混練する方法としては、例えば、オレフィン重合体と発泡剤等をタンブラーブレンダー、ヘンシェルミキサーなどで混合した後、更に単軸押出機や多軸押出機などにより溶融混練する方法、またはニーダーやバンバリーミキサーなどで溶融混練する方法などが挙げられる。
【０１２２】
架橋発泡体の製造方法は、公知の方法であれば何でもよく、押出発泡成形、射出発泡成形、加圧発泡成形などが好適に用いられる。
加圧発泡成形方法では、 （１）金型内に樹脂組成物を充填し、（２）型内のポリオレフィン樹脂組成物を加圧プレス機等により加圧（保圧） 下加熱して、架橋剤と発泡剤とを分解させ、（３）金型を除圧して、金型から架橋発泡体を取り出す、ことにより架橋発泡体を製造する。（２）で加圧下加熱を行う時間、温度、圧力は、用いる金型内の深さ、架橋剤および発泡剤により適宜、定められる。
【０１２３】
本発明の架橋発泡体の製造方法としては、例えば、本発明のオレフィン重合体および発泡剤を含む樹脂組成物に電離性放射線を照射して架橋成形体を製造した後、該架橋成形体を加熱して架橋発泡体を製造する方法、本発明のオレフィン重合体、発泡剤、および有機過酸化物を含む樹脂組成物を、該有機過酸化物の１分間半減期温度以上に加熱しながら加圧した後、金型を開けて架橋発泡体を製造する方法などがあげられる。
【０１２４】
本発明のオレフィン重合体および発泡剤を含む樹脂組成物に電離性放射線を照射して架橋成形体を製造した後、該架橋成形体を加熱して架橋発泡体を製造する方法を以下に具体的に説明する。
本発明のオレフィン重合体および発泡剤を含む樹脂組成物に照射する電離性照射線は、本発明の架橋成形体の製造に用いられる電離性照射線が挙げられる。電離性放射線の照射方法や照射量は、本発明の架橋成形体の製造時の照射方法や照射量として記載された方法や照射量と同じものが挙げられる。
本発明のオレフィン重合体および発泡剤を含む樹脂組成物は、通常、発泡剤の分解温度未満の温度で所望の形状に成形した後に電離性照射線を照射される。例えば、シートに成形する方法としては、カレンダーロールでシート状に成形する方法、プレス成形機でシート状に成形する方法、Ｔダイまたは環状ダイから溶融押出ししてシート状に成形する方法などがあげられる。
【０１２５】
得られた架橋成形体を加熱して架橋発泡体を製造する方法としては、公知の方法をいずれも適用することができ、縦型熱風発泡法、横型熱風発泡法、横型薬液発泡法等の架橋成形体を連続的に加熱発泡処理できる方法が好ましい。加熱温度は、発泡剤の分解温度以上の温度であり、好ましくは、熱分解型発泡剤の分解温度から５〜５０℃高い温度である。また、加熱時間は、オーブンで加熱する場合、通常３〜５分である。
【０１２６】
本発明のオレフィン重合体、発泡剤、および有機過酸化物を含む樹脂組成物を、該有機過酸化物の１分間半減期温度以上に加熱しながら加圧した後、金型を開けて架橋発泡体を製造する方法を以下に具体的に説明する。
有機過酸化物としては、本発明の架橋成形体の製造に用いることができる有機過酸化物が挙げられる。
【０１２７】
オレフィン重合体、発泡剤および有機過酸化物を含む樹脂組成物を、前記発泡剤の分解温度未満であって、有機過酸化物の１分間半減期温度未満である温度で溶融混練した後、該有機過酸化物の１分間半減期温度以上であって、熱分解型発泡剤の分解温度未満の温度に加熱することが好ましい。
【０１２８】
金型を開けて、金型から架橋発泡体を取り出す工程では、金型を４０℃以上１００℃以下に冷却した後に開けて、架橋発泡体を取り出すことが好ましい。開ける前の金型の温度としては、樹脂組成物の溶融粘度を高め、発泡時の膨張を促進させる観点から、好ましくは４０℃以上であり、より好ましくは５０℃以上である。また、発泡時のガス抜けを抑制する観点から、好ましくは９０℃以下であり、より好ましくは８０℃以下である。
ただし該温度は樹脂組成物の粘度や融点、製造する発泡体のサイズによって異なるため、適宜調整することができる。
【０１２９】
本発明のオレフィン重合体の架橋発泡体は、融解曲線から観察される融解ピーク温度が１０℃以上５０℃以下の範囲にあり、結晶化曲線から観察される結晶化ピーク温度が０℃以上４０℃以下の範囲にあり、融解曲線から求められる融解エンタルピーが４０Ｊ／ｇ以上である。
【０１３０】
オレフィン重合体の架橋発泡体の融解ピーク温度は、人が寒いと感じる環境下で、必要以上に吸熱することを抑える点や、好ましくは、１５℃以上であり、より好ましくは２０℃以上であり、更に好ましくは２５℃以上である。融解ピーク温度は、人が暑いと感じる環境下で、充分に吸熱するという点や、好ましくは、４０℃以下であり、より好ましくは３５℃以下であり、更に好ましくは３２℃以下である。
【０１３１】
オレフィン重合体の架橋発泡体の結晶化ピーク温度は、人が寒いと感じる環境下で、充分に発熱するという点や好ましくは、１０℃以上であり、より好ましくは１５℃以上であり、更に好ましくは１８℃以上である。結晶化ピーク温度は、人が暑いと感じる環境下で、必要以上に発熱することを抑える点や、好ましくは、３７℃以下であり、より好ましくは３５℃以下である。
【０１３２】
融解エンタルピーは、蓄熱性能および断熱性を高める観点から、好ましくは５０Ｊ／ｇ以上であり、より好ましくは６０Ｊ／ｇ以上である。通常、オレフィン重合体の架橋発泡体の融解エンタルピーは２００Ｊ／ｇ以下である。
【０１３３】
なお、本発明の架橋発泡体のＤＳＣによって観測される融解ピーク温度、結晶化ピーク温度、および融解エンタルピーは、以下の方法により求めた値である。
示差走査熱量計（例えば、パーキンエルマー社製の示差走査型熱量計ＤＳＣ−７型）により、例えば、約１０ｍｇの試料を封入したアルミニウムパンを、(１)１５０℃で５分間保持し、(２)１０℃／分で１５０℃から０℃まで降温し、(３)０℃で２分間保持し、(４)１０℃／分で０℃から１５０℃程度まで昇温したときの、（２）の測定で得られた示差走査熱量測定曲線が結晶化曲線であり、(４)の測定で得られた示差走査熱量測定曲線が融解曲線である。結晶化ピーク温度は、結晶化曲線からブランクラインを引いた曲線において、最も発熱量が多い温度である。融解ピーク温度は、融解曲線からブランクラインを引いた曲線において、最も吸熱量が多い温度である。融解エンタルピーΔＨ（Ｊ／ｇ）は、融解曲線からブランクラインを引いた曲線の積分値を熱量に換算し、測定に供した試料の重量で割ることによって求める。融解曲線および結晶化曲線がブロードで、ブランクラインが十分に安定していない場合は、測定する温度範囲を、上記測定の温度範囲である０℃から１５０℃よりも広くすることができる。また、発泡体が測定用のアルミニウムパンに入らないときは加熱によりプレスシートとした後にアルミニウムパンの中に供することができる。
【０１３４】
本発明の架橋発泡体の形状としては、例えば、シート形状、ベッドパッドのような体にフィットする形状、枕の中に充填するビーズ状等が挙げられ、好ましくはシート形状である。
【実施例】
【０１３５】
以下、実施例により本発明を説明する。実施例での物性は、次の方法に従って測定した。
（１）オレフィン重合体の密度（単位：ｋｇ／ｍ3）
ＪＩＳ  Ｋ７１１２−１９８０のうち、Ａ法に規定された方法に従ってオレフィン重合体の密度を測定した。
【０１３６】
（２）オレフィン重合体の分子量
ゲル・パーミエイション・クロマトグラフ（ＧＰＣ）法を用いて、下記の条件により、ポリスチレン換算重量平均分子鎖長（Ａｗ）とポリスチレン換算数平均分子鎖長（Ａｎ）を測定した。クロマトグラム上のベースラインは、試料溶出ピークが出現するよりも十分に保持時間が短い安定した水平な領域の点と、溶媒溶出ピークが観測されたよりも十分に保持時間が長い安定した水平な領域の点とを結んでできる直線とした。
・装置：Ｗａｔｅｒｓ製Ｗａｔｅｒｓ１５０Ｃ
・分離カラム：ＴＯＳＯＨ  ＴＳＫｇｅｌＧＭＨ６−ＨＴ
・測定温度：１４０℃
・キャリア：オルトジクロロベンゼン
・流量：１．０ｍＬ／分
・注入量：５００μＬ
・検出器：示差屈折
・分子量標準物質：標準ポリスチレン
オレフィン重合体の重量平均分子量（Ｍｗ）と数平均分子量（Ｍｎ）は、前記ポリスチレン換算重量平均分子鎖長（Ａｗ）、ポリスチレン換算数平均分子鎖長（Ａｎ）をもとにＱファクターを１７．７として下式より算出した。
分子量（Ｍｗ, Ｍｎ）＝分子鎖長（Ａｗ, Ａｎ）×Ｑファクター
【０１３７】
（３）オレフィン重合体、電子線未照射シート、電子線照射シート及び架橋発泡体の融解ピーク温度（Ｔｍ、単位：（℃））、結晶化ピーク温度（Ｔｃ、単位：℃）、融解エンタルピー（ΔＨ、単位：Ｊ／ｇ）
熱分析装置  示差走査熱量計（Ｄｉａｍｏｎｄ  ＤＳＣ  パーキンエルマー社製）を用いて下記の方法で測定した。窒素雰囲気下で、約１０ｍｇの試料を封入したアルミニウムパンを、(１)１５０℃で５分間保持し、(２)５℃／分で１５０℃から０℃まで降温し、(３)０℃で５分間保持し、(４)５℃／分で０℃から１５０℃程度まで昇温したときの、（２）の測定で得られた示差走査熱量測定曲線を結晶化曲線とし、(４)の測定で得られた示差走査熱量測定曲線が融解曲線とした。結晶化ピーク温度は、結晶化曲線からブランクラインを引いた曲線において、最も発熱量が多い温度である。融解ピーク温度は、融解曲線からブランクラインを引いた曲線において、最も吸熱量が多い温度である。複数の結晶化ピークが存在する場合は、もっとも低温側に存在するピークの温度を結晶化ピーク温度とする。
ΔＨ（Ｊ／ｇ）は、融解曲線からブランクラインを引いた曲線の積分値を熱量に換算し、測定に供した試料の重量で割ることによって求めた。
【０１３８】
（４）オレフィン重合体の極限粘度（［η］、単位：ｄｌ／ｇ）
熱劣化防止剤としてブチルヒドロキシトルエン（ＢＨＴ）を５重量％含むテトラリン１００ｍｌに、オレフィン系重合体１００ｍｇを１３５℃で溶解したサンプル溶液と、ＢＨＴを０．５重量％含むテトラリン１００ｍｌのみからなるブランク溶液を準備した。ウベローデ型粘度計を用いて測定した、前記サンプル溶液と前記ブランク溶液との降下時間から、オレフィン重合体の相対粘度（ηｒｅｌ）を求め、式（Ｉ）を用いて［η］を算出した。
［η］＝２３．３×ｌｏｇ（ηｒｅｌ）  （Ｉ）
【０１３９】
（５）オレフィン重合体の炭素原子数５以上の分岐鎖の、炭素原子数１０００個当たりの分岐数
カーボン核磁気共鳴法によって、次の測定条件により、カーボン核磁気共鳴スペクトル（13Ｃ−ＮＭＲ）を測定し、下記算出方法より求めた。
＜測定条件＞
装置    ：Ｂｒｕｋｅｒ社製  ＡＶＡＮＣＥ６００
測定溶媒：１，２−ジクロロベンゼン／１，２−ジクロロベンゼン−ｄ４
＝７５／２５（容積比）の混合液
測定温度：１３０℃
測定方法：プロトンデカップリング法
パルス幅：４５度
パルス繰り返し時間：４秒
測定基準：テトラメチルシラン
窓関数  ：負の指数関数
＜算出方法＞
５〜５０ｐｐｍに観測されるすべてのピークの面積の総和を１０００として、３８．２０〜３９．０ｐｐｍ付近にピークトップを有するピークのピーク面積と、３５．８〜３６．５ｐｐｍ付近にピークトップを有するピークのピーク面積の２つの和を炭素原子数５以上の分岐鎖の、炭素原子数１０００個当たりの分岐数として算出した。
【０１４０】
（６）電子線照射
電子線加速器を用いて、下記の条件で厚み５ｍｍのオレフィン重合体シートへ電子線を照射した。オレフィン重合体シートをヒーターの上へ載置し、ヒーターによりオレフィン重合体シートを加熱し、オレフィン重合体シートの表面が所定の温度（実施例１、３：３０℃、実施例２：６０℃）となった後に、シートをヒーターに載置した状態で、当該シートへ電子線を照射した。
・雰囲気：空気
・加速電圧：３０００ｋＶ
・電子流：９．９ｍＡ
・搬送速度：３．０ｍ／分
・照射幅：１８０ｃｍ
【０１４１】
（７）電子線未照射シートおよび電子線照射シートのゲル分率（単位：重量％）
測定試料約１ｇを１００メッシュの網篭に入れ、その状態で沸騰キシレン中に投入し、８時間還流操作を行った。網篭中に残存したゲルは風乾した後、真空乾燥させた。そして抽出したゲルの重量を測定し、以下の式に基づきゲル分率（重量％）を算出した。 
ゲル分率＝（ゲル重量／全試料重量）×１００
【０１４２】
（８）架橋発泡体の密度（ｄ、単位：ｋｇ／ｍ3）
ＪＩＳ  Ｋ７１１２−１９８０のうち、Ａ法に規定された方法に従って架橋発泡体の密度を測定した。
【０１４３】
（９）架橋発泡体の発泡倍率（単位：倍）
上記の（１）の方法で求めたオレフィン重合体の密度と（８）の方法で求めた架橋発泡体の密度から、下記式により算出した。
発泡倍率＝オレフィン重合体の密度／架橋発泡体の密度
【０１４４】
［実施例１］  オレフィン重合体の製造
減圧乾燥後、窒素で置換した内容積３リットルの撹拌機付きオートクレーブにリニアレン２０２４（（炭素数１８、２０，２２，２４のα−オレフィンの混合物）（出光興産株式会社製）のトルエン溶液（０．４８ｇ/ｍＬ、１９０ｍＬ）を加え、次いで、液量が１５００ｍＬとなるようにトルエンを加えた。オートクレーブを６０℃まで昇温した後、エチレンをその分圧が０．５ＭＰａとなるように加え系内を安定させた。これに、トリイソブチルアルミニウムのヘキサン溶液（１．０ｍｏｌ／Ｌ，１．５ｍｌ）を投入した。ここに、ジエチルシリレン（テトラメチルシクロペンタジエニル）（３−ｔｅｒｔ−ブチル−５−メチル−２−フェノキシ）チタニウムジクロライドのトルエン溶液（１ｍｍｏｌ／Ｌ、０．５ｍＬ）とトリイソブチルアルミニウムのヘキサン溶液（１．０ｍｏｌ／Ｌ，０．５ｍｌ）とを１分間接触させた混合物を投入した。次いで、ジメチルアニリニウムテトラキス（ペンタフルオロフェニル）ボレートのトルエン溶液（１．０ｍｏｌ／Ｌ，７．５ｍｌ）を投入することで重合を開始し、全圧を一定に保つようにエチレンガスをフィードした。９０分経過後２ｍｌのエタノールを添加し、重合を停止した。重合停止後、ポリマーを含有するトルエン溶液をアセトン中に添加することにより、オレフィン重合体を析出させ、濾別したオレフィン重合体をさらにアセトンで２回洗浄した。得られたオレフィン重合体を８０℃で真空乾燥することで、１０８ｇのオレフィン重合体が得られた（以下、ＰＥ−１）。得られたオレフィン重合体の分析値を表１に示す。
【０１４５】
［実施例２］  オレフィン重合体の製造
リニアレン２０２４（（炭素数１８、２０，２２，２４のα−オレフィンの混合物）のトルエン溶液（０．４８ｇ/ｍＬ、５００ｍＬ）を用いたこと以外は実施例１と同様の方法で行い、オレフィン重合体２０７ｇが得られた（以下、ＰＥ−２）。得られたオレフィン重合体の分析値を表１に示す。
【０１４６】
［実施例３］  オレフィン重合体の製造
減圧乾燥後、窒素で置換した内容積５リットルの撹拌機付きオートクレーブにリニアレン１８（（炭素数１８のα−オレフィン）（出光興産株式会社製）のトルエン溶液（０．５４ｇ/ｍＬ、８２３ｍＬ）を加え、次いで、液量が３０００ｍＬとなるようにトルエンを加えた。オートクレーブを６０℃まで昇温した後、エチレンをその分圧が０．５ＭＰａとなるように加え系内を安定させた。ここに、ジエチルシリレン（テトラメチルシクロペンタジエニル）（３−ｔｅｒｔ−ブチル−５−メチル−２−フェノキシ）チタニウムジクロライドのトルエン溶液（１ｍｍｏｌ／Ｌ、１．０ｍＬ）とトリイソブチルアルミニウムのヘキサン溶液（０．３４ｍｏｌ／Ｌ，５．８８ｍｌ）とを２分間接触させた混合物を投入した。次いで、ジメチルアニリニウムテトラキス（ペンタフルオロフェニル）ボレートのトルエン溶液（１．１２ｍｏｌ／Ｌ，６．７ｍｌ）を投入することで重合を開始し、全圧を一定に保つようにエチレンガスをフィードした。２４０分経過後５ｍｌのエタノールを添加し、重合を停止した。重合停止後、ポリマーを含有するトルエン溶液をアセトン中に添加することにより、オレフィン重合体を析出させ、濾別したオレフィン重合体をさらにアセトンで２回洗浄した。得られたオレフィン重合体を８０℃で真空乾燥することで、３０８ｇのオレフィン重合体が得られた（以下、ＰＥ−３）。得られたオレフィン重合体の分析値を表１に示す。
また得られたオレフィン重合体は、室温（３０℃）下で非常に柔らかく、力を加えると容易に形が変形した。
【０１４７】
［参考例１］
市販のエチレン−１−オクテン共重合体  Ｄｏｗｌｅｘ２０４５Ｇ（Ｔｈｅ  Ｄｏｗ  Ｃｈｅｍｉｃａｌ  Ｃｏｍｐａｎｙ社製：ＭＦＲ＝１．０ｇ／１０分）の物性値を表１に示す。
【０１４８】
［実施例４］  オレフィン重合体の架橋成形体
実施例１で製造した重合体ＰＥ−１を厚み５ｍｍのシートにプレス成形し、６枚のシートを得た。そのうち、５枚のシートに、それぞれ照射量２０ｋＧｙ、４０ｋＧｙ、６０ｋＧｙ、８０ｋＧｙ、１００ｋＧｙの電子線を照射し、架橋成形体を得た。電子線未照射シートおよび照射シート（架橋成形体）のゲル分率とＤＳＣ測定による分析値を表２に示す。
【０１４９】
［実施例５］  オレフィン重合体の架橋成形体
実施例２で製造した重合体ＰＥ−２を用いたこと以外は、実施例４と同様の方法で行い、架橋成形体を得た。電子線未照射シートおよび照射シート（架橋成形体）のゲル分率とＤＳＣ測定の分析値を表２に示す。
【０１５０】
［実施例６］  オレフィン重合体の架橋成形体
実施例２で製造した重合体ＰＥ−２を１００重量部と、該重合体ＰＥ−２の重量１００重量部に対し、ジクミルパーオキサイド（１分間半減期温度１７５℃）１．０重量部を、小型混練機（Ｘｐｌｏｒｅ；ＤＳＭ社製）を用いて、混練時の樹脂温度１００℃、混練時間１０分、スクリュー回転速度１００ｒｐｍの条件で混練を行い、樹脂組成物を得た。
得られた樹脂組成物を４ｃｍ×８ｃｍ×０．３ｃｍの金型に充填し、温度１５５℃、時間３０分、圧力１０ＭＰａの条件で樹脂組成物を加熱および加圧した後に冷却し、架橋成形体（シート）を得た。得られたシートのゲル分率は９１重量％であり、シートを５０℃で３０分間加熱したが、形状に変化はなく、力を加えても容易に変形することはなかった。
【０１５１】
［実施例７］  オレフィン重合体の架橋成形体
実施例３で製造された重合体ＰＥ−３を１００重量部と、該重合体ＰＥ−３の重量１００重量部に対し、ジクミルパーオキサイド（１分間半減期温度１７５℃）２．０重量部を、小型混練機（Ｘｐｌｏｒｅ；ＤＳＭ社製）を用いて、混練時の樹脂温度１００℃、混練時間１０分、スクリュー回転速度１００ｒｐｍの条件で混練を行い、樹脂組成物を得た。
得られた樹脂組成物を５ｃｍ×１ｃｍ×０．５ｍｍの金型に充填し、温度１５５℃、時間３０分、圧力１０ＭＰａの条件で樹脂組成物を加熱および加圧した後に冷却し、架橋成形体（シート）を得た。得られたシートのゲル分率は８８重量％であり、シートは室温（３０℃）下で放置しても形状に変化はなく、力を加えても容易に変形することはなかった。
【０１５２】
［実施例８］  オレフィン重合体の架橋発泡体
実施例２で製造された重合体ＰＥ−２を１００重量部と、該ＰＥ−２の重量１００重量部に対して、熱分解型発泡剤であるアゾジカルボンアミド<ADCA>（商品名：セルマイクＣＥ、分解温度２０８℃、三協化成株式会社製）９重量部、ステアリン酸亜鉛１．５重量部を約４５℃の温度にてブラベンダーで回転数２５ｒｐｍで混練した後、得られた混練物を１００℃のプレス上の金型に投入し、余熱後、加圧、冷却を行い厚み４ｍｍの未架橋かつ未発泡のシートを４枚得た。次に、各シートに、それぞれ照射量２５ｋＧｙ、３０ｋＧｙ、４０ｋＧｙ、６０ｋGｙの電子線を照射し、未発泡の架橋シートを得た。該架橋シートを２２０℃のオーブンにて５分加熱し、架橋発泡体を得た。得られた架橋発泡体の物性を表３に示す。
【０１５３】
［実施例９］  オレフィン重合体の架橋発泡体
実施例２で製造された重合体ＰＥ−２を１００重量部と、該重合体ＰＥ−２の重量１００重量部に対し、ジクミルパーオキサイド（１分間半減期温度１７５℃）１．０重量部と、 熱分解型発泡剤であるアゾジカルボンアミド（永和化成工業株式会社製  商品名  ビニホールＡＣ＃３）１０重量部と、尿素（永和化成工業株式会社製  商品名  セルペースト１０１） ２．５重量部と、ステアリン酸亜鉛２．０重量部と、酸化亜鉛１．０重量部とを、小型混練機（Ｘｐｌｏｒｅ；ＤＳＭ社製）を用いて、混練時の樹脂温度１００℃、混練時間１０分、スクリュー回転速度１００ｒｐｍの条件で混練を行い、樹脂組成物を得た。前記樹脂組成物を２ｃｍ×８ｃｍ×０．３ｃｍの金型に充填し、温度１５５℃、時間３０分間、圧力２０ＭＰａの条件で樹脂組成物を加熱および加圧し、金型温度が１５５℃のままの状態で型を解放して、架橋発泡体を得た。得られた架橋発泡体の大きさは、５ｃｍ×１８ｃｍ×０．７５ｃｍであった。得られた架橋発泡体の物性を表４に示す。
【０１５４】
［実施例１０］  オレフィン重合体の架橋発泡体
実施例２で製造された重合体ＰＥ−２を１００重量部と、該重合体ＰＥ−２の重量１００重量部に対し、パーブチルＥ（日本油脂(株)製、t−ブチルパーオキシ−２−エチルヘキシルカーボネート、１分間半減期温度１６１℃）１．０重量部と、熱分解型発泡剤であるアゾジカルボンアミド（永和化成工業株式会社製  商品名  ビニホールＡＣ＃３）１０重量部と、尿素（永和化成工業株式会社製  商品名  セルペースト１０１）２．５重量部と、ステアリン酸亜鉛２．０重量部と、酸化亜鉛１．０重量部とを、混練機（東洋精機製ラボプラストミル  ３０Ｃ１５０、ミキサー  Ｒ−１００Ｈ）を用いて、混練時の樹脂温度１００℃、混練時間１０分、スクリュー回転速度８０−１００ｒｐｍの条件で混練を行い、樹脂組成物を得た。前記樹脂組成物を２ｃｍ×８ｃｍ×０．３ｃｍの金型に充填し、温度１５５℃、時間３０分間、圧力２０ＭＰａの条件で樹脂組成物を加熱および加圧し、金型温度が１５５℃のままの状態で型を解放し、架橋発泡体を得た。得られた架橋発泡体の大きさは、５ｃｍ×１７．５ｃｍ×０．７２ｃｍであった。得られた架橋発泡体の物性を表４に示す。
【０１５５】
［実施例１１］  オレフィン重合体の架橋発泡体
実施例３で製造された重合体ＰＥ−３を１００重量部と、該重合体ＰＥ−３の重量１００重量部に対し、パーブチルＥ（日本油脂(株)製、t−ブチルパーオキシ−２−エチルヘキシルカーボネート、１分間半減期温度１６１℃）１．０重量部と、熱分解型発泡剤であるアゾジカルボンアミド（永和化成工業株式会社製  商品名  ビニホールＡＣ＃３）１０重量部と、尿素（永和化成工業株式会社製  商品名  セルペースト１０１）２．５重量部と、ステアリン酸亜鉛２．０重量部と、酸化亜鉛１．０重量部とを、小型混練機（Ｘｐｌｏｒｅ；ＤＳＭ社製）を用いて、混練時の樹脂温度１００℃、混練時間１０分、スクリュー回転速度１００ｒｐｍの条件で混練を行い、樹脂組成物を得た。
前記樹脂組成物を２ｃｍ×８ｃｍ×０．３ｃｍの金型に充填し、温度１５５℃、時間３０分間、圧力２０ＭＰａの条件で樹脂組成物を加熱および加圧した後、金型温度を６０℃に冷却して金型を解放し、架橋発泡体を得た。得られた架橋発泡体の大きさは、３．５ｃｍ×１５ｃｍ×０．５ｃｍであった。得られた架橋発泡体の物性を表４に示す。
【０１５６】
［実施例１２］  オレフィン重合体の架橋発泡体
実施例２で製造された重合体ＰＥ−２を用いて、実施例１０と同様の方法で得た樹脂組成物を、１３ｃｍ×１３ｃｍ×２ｃｍの金型に充填し、温度１５５℃、時間３０分間、圧力２０ＭＰａの条件で樹脂組成物を加熱および加圧した後、金型温度を７０℃に冷却して金型を解放し、厚み５ｃｍの架橋発泡体を得た。得られた架橋発泡体の比重は６５ｋｇ／ｍ3、発泡倍率は１４倍で、ゲル分率、ΔＨ、Ｔｍ、Ｔｃの値は表４に示すとおりである。
得られた架橋発泡体をスライスし、６ｃｍ×６ｃｍ×３ｃｍの大きさの発泡体を２個作製した。次に２個の発泡体を積層して６ｃｍ×６ｃｍ×６ｃｍの大きさの立方体とし、両発泡体の間、かつ立方体の中心に熱電対（直径０．２ｍｍ）をカプトンテープで固定し、立方体の中心から熱電対が動かないようにした。また発泡体間に隙間が生じないよう、２個の発泡体もカプトンテープで固定した。
このように作製した立方体を、３８℃のオーブン内に入れ、発泡体の中心温度の時間変化を測定した。測定結果を図１に示す。
【０１５７】
［比較例１］
市販のエチレン−１−オクテン共重合体として、Ｅｎｇａｇｅ８１００（Ｔｈｅ  Ｄｏｗ  Ｃｈｅｍｉｃａｌ  Ｃｏｍｐａｎｙ社製、ＭＦＲ＝１．０ｇ／１０分、物性値：表１）を１００重量部と、該ポリエチレンの重量１００重量部に対し、ジクミルパーオキサイド（１分間半減期温度１７５℃）１．０重量部と、 熱分解型発泡剤であるアゾジカルボンアミド（永和化成工業株式会社製  商品名  ビニホールＡＣ＃３）６重量部と、尿素（永和化成工業株式会社製  商品名  セルペースト１０１） １．５重量部と、ステアリン酸亜鉛１．０重量部と、酸化亜鉛２．０重量部とを、ロール混練機を用いて、ロール温度１００℃、混練時間１０分間の条件で混練を行い、樹脂組成物を得た。前記樹脂組成物を１３ｃｍ×１３ｃｍ×２ｃｍの金型に充填し、温度１５５℃、時間３０分間、圧力２０ＭＰａの条件で樹脂組成物を加熱および加圧し、金型温度が１５５℃のままの状態で型を解放して、厚み５ｃｍの架橋発泡体を得た。得られた架橋発泡体の比重は７５ｋｇ／ｍ3、発泡倍率は１２倍で、ゲル分率、ΔＨ、Ｔｍ、Ｔｃの値は表４に示すとおりである。
得られた発泡体について、実施例１２と同様の立方体を作製し、３８℃のオーブン内に入れ、立方体の中心温度の時間変化を測定した。測定結果を図２に示す。
【０１５８】
［比較例２]  ポリエチレン架橋発泡体
市販の高圧法低密度ポリエチレンとして、スミカセン「Ｆ２００−０」（住友化学株式会社製、ＭＦＲ=２.０［ｇ／１０分］、物性値：表１）を１００重量部と、該ポリエチレンの重量１００重量部に対し、ジクミルパーオキサイド（１分間半減期温度１７５℃）１．０重量部と、 熱分解型発泡剤であるアゾジカルボンアミド（永和化成工業株式会社製  商品名  ビニホールＡＣ＃３）４重量部と、尿素（永和化成工業株式会社製  商品名  セルペースト１０１） ０．５重量部と、ステアリン酸亜鉛１．０重量部と、酸化亜鉛２．０重量部とを、ロール混練機を用いて、ロール温度１１５℃、混練時間５分間の条件で混練を行い、樹脂組成物を得た。前記樹脂組成物を１３ｃｍ×１３ｃｍ×２ｃｍの金型に充填し、温度１５５℃、時間３０分間、圧力２０ＭＰａの条件で樹脂組成物を加熱および加圧し、金型温度が１５５℃のままの状態で型を解放して、厚み５ｃｍの架橋発泡体を得た。得られた架橋発泡体の比重は６５ｋｇ／ｍ3、発泡倍率は１４倍であった。
得られた発泡体について、実施例１２と同様の立方体を作製し、３８．５℃のオーブン内に入れ、立方体の中心温度の時間変化を測定した。測定結果を図３に示す。
【０１５９】
［比較例３］  ポリスチレン発泡体
市販の押出発泡ポリスチレン断熱材として、スタイロフォームＩＢ（ダウ化工株式会社製、比重=２６ｋｇ／ｍ3、熱伝導率=０．０４W／ｍK以下）を用いた以外は、実施例１２と同様の方法で立方体を作製し、３８．５℃、および３８．５℃のオーブン内に入れ、立方体の中心温度の時間変化を測定した。測定結果を図１、および図３に示す。
【０１６０】
【表１】
2015091903.tif 000004
【０１６１】
【表２】
2015091903.tif 000005
【０１６２】
【表３】
2015091903.tif 000006
【０１６３】
【表４】
2015091903.tif 000007
【図１】
2015091903.tif 000008
【図２】
2015091903.tif 000009
【図３】
2015091903.tif 000010